(57)【要約】  ある特定の実施形態は、たとえば、シアネートモノマーおよびシアネートオリゴマーの混合物を含むシアネート樹脂ブレンドに関する。この樹脂ブレンドは、２．７未満の誘電率、少なくとも１５０℃のガラス転移温度および１．５％未満の吸湿率を得るのに有効である。当該樹脂を用いるレドームもまた記載される。【選択図】  図５
2016532354.tif 000002
【特許請求の範囲】
【請求項１】
互いに結合された複数の層を含むレドームであって、前記複数の層のうちの少なくとも１つが、基材と、２．７未満の誘電率、少なくとも１５０℃のガラス転移温度および１．５％未満の吸湿率をレドームにもたらす、有効量のシアネートモノマーおよび有効量のシアネートエステルオリゴマーから調製された硬化樹脂ブレンドとを含む、レドーム。
【請求項２】
前記モノマーが式（Ｉ）の化合物である、請求項１に記載のレドーム。
【化１】
2016532354.tif 000057
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。）
【請求項３】
前記モノマーが式（ＩＩ）の化合物である、請求項１に記載のレドーム。
【化２】
2016532354.tif 000058
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項４】
前記モノマーが式（ＩＩＩ）の化合物である、請求項１に記載のレドーム。
【化３】
2016532354.tif 000059
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項５】
前記モノマーが式（ＩＶ）の化合物である、請求項１に記載のレドーム。
【化４】
2016532354.tif 000060
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項６】
前記モノマーが式（Ｖ）の化合物である、請求項１に記載のレドーム。
【化５】
2016532354.tif 000061
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項７】
前記モノマーが式（ＶＩ）の化合物である、請求項１に記載のレドーム。
【化６】
2016532354.tif 000062
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項８】
前記モノマーが式（ＶＩＩ）の化合物である、請求項１に記載のレドーム。
【化７】
2016532354.tif 000063
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。）
【請求項９】
前記モノマーが式（ＶＩＩＩ）の化合物である、請求項１に記載のレドーム。
【化８】
2016532354.tif 000064
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項１０】
前記モノマーが式（ＩＸ）の化合物である、請求項１に記載のレドーム。
【化９】
2016532354.tif 000065
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。）
【請求項１１】
前記オリゴマーが、式（Ｉ）〜（ＩＸ）を有する化合物からそれぞれ選択される２つまたはそれ以上のモノマー単位を含むシアネートエステルオリゴマーである、請求項１〜１０のいずれか一項に記載のレドーム。
【請求項１２】
前記シアネートモノマーがビスフェノールジシアネート基を含み、前記シアネートエステルオリゴマーがジフェニルシアネート基を含む、請求項１に記載のレドーム。
【請求項１３】
前記モノマーが約３０〜７０重量パーセントで存在する、請求項１に記載のレドーム。
【請求項１４】
前記オリゴマーが約７０〜３０重量パーセントで存在する、請求項１３に記載のレドーム。
【請求項１５】
前記樹脂ブレンドに添加された少なくとも１つのフェノールをさらに含む、請求項１に記載のレドーム。
【請求項１６】
前記樹脂に添加された少なくとも１つの金属触媒をさらに含む、請求項１５に記載のレドーム。
【請求項１７】
前記基材が、織布、不織布、セラミック、プラスチック、ガラス、ガラス繊維、ナイロン、ポリエステル、ポリエーテルスルホン、アラミド、ポリエチレン、ポリプロピレン、ポリオレフィン、ポリイミド、ポリアミド、ポリアミドイミド、ポリフェニレンスルファイド、カーボン、カーボンブラック、グラファイト、ダイヤモンド、ポリベンゾイミダゾール、ポリベンゾオキサゾールまたはハロカーボンのうちの１つまたは複数を含む、請求項１に記載のレドーム。
【請求項１８】
重量による前記モノマーの有効量が、重量による前記オリゴマーの有効量を上回る、請求項１に記載のレドーム。
【請求項１９】
０．００４未満の誘電正接をさらに備える、請求項１に記載のレドーム。
【請求項２０】
前記レドームの内面に配置された絶縁材料をさらに含む、請求項１に記載のレドーム。
【請求項２１】
互いに結合された複数の層を備えるプリプレグであって、前記複数の層のうちの少なくとも１つが、基材と、２．７未満の誘電率、少なくとも１５０℃のガラス転移温度および１．５％未満の吸湿率を備える硬化樹脂をもたらす、有効量のシアネートモノマーおよび有効量のシアネートエステルオリゴマーを含む樹脂ブレンドとを含む、プリプレグ。
【請求項２２】
前記モノマーが式（Ｉ）の化合物である、請求項２１に記載のプリプレグ。
【化１０】
2016532354.tif 000066
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項２３】
前記モノマーが式（ＩＩ）の化合物である、請求項２１に記載のプリプレグ。
【化１１】
2016532354.tif 000067
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項２４】
前記モノマーが式（ＩＩＩ）の化合物である、請求項２１に記載のプリプレグ。
【化１２】
2016532354.tif 000068
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項２５】
前記モノマーが式（ＩＶ）の化合物である、請求項２１に記載のプリプレグ。
【化１３】
2016532354.tif 000069
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項２６】
前記モノマーが式（Ｖ）の化合物である、請求項２１に記載のプリプレグ。
【化１４】
2016532354.tif 000070
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項２７】
前記モノマーが式（ＶＩ）の化合物である、請求項２１に記載のプリプレグ。
【化１５】
2016532354.tif 000071
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項２８】
前記モノマーが式（ＶＩＩ）の化合物である、請求項２１に記載のプリプレグ。
【化１６】
2016532354.tif 000072
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。）
【請求項２９】
前記モノマーが式（ＶＩＩＩ）の化合物である、請求項２１に記載のプリプレグ。
【化１７】
2016532354.tif 000073
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項３０】
前記モノマーが式（ＩＸ）の化合物である、請求項２１に記載のプリプレグ。
【化１８】
2016532354.tif 000074
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。）
【請求項３１】
前記オリゴマーが、式（Ｉ）〜（ＩＸ）を有する化合物からそれぞれ選択される２つまたはそれ以上のモノマー単位を含むシアネートエステルオリゴマーである、請求項２１〜３０のいずれか一項に記載のプリプレグ。
【請求項３２】
前記シアネートモノマーがビスフェノールジシアネート基を含み、前記シアネートエステルオリゴマーがジフェニルシアネート基を含む、請求項２１に記載のプリプレグ。
【請求項３３】
前記モノマーが約３０〜７０重量パーセントで存在する、請求項２１に記載のプリプレグ。
【請求項３４】
前記オリゴマーが約７０〜３０重量パーセントで存在する、請求項３３に記載のプリプレグ。
【請求項３５】
前記樹脂ブレンドに添加された少なくとも１つのフェノールをさらに含む、請求項２１に記載のプリプレグ。
【請求項３６】
前記樹脂ブレンドに添加された少なくとも１つの金属触媒をさらに含む、請求項３５に記載のプリプレグ。
【請求項３７】
前記基材が、織布、不織布、セラミック、プラスチック、ガラス、ガラス繊維、ナイロン、ポリエステル、ポリエーテルスルホン、アラミド、ポリエチレン、ポリプロピレン、ポリオレフィン、ポリイミド、ポリアミド、ポリアミドイミド、ポリフェニレンスルファイド、カーボン、カーボンブラック、グラファイト、ダイヤモンド、ポリベンゾイミダゾール、ポリベンゾオキサゾールまたはハロカーボンのうちの１つまたは複数を含む、請求項２１に記載のプリプレグ。
【請求項３８】
重量による前記モノマーの有効量が、重量による前記オリゴマーの有効量を上回る、請求項２１に記載のプリプレグ。
【請求項３９】
０．００４未満の誘電正接をさらに備える、請求項２１に記載のプリプレグ。
【請求項４０】
前記プリプレグの層の少なくとも１つに結合されたカバーをさらに含む、請求項２１に記載のプリプレグ。
【請求項４１】
２．７未満の誘電率、０．００４未満の誘電正接、少なくとも１５０℃のガラス転移温度および１．５％未満の吸湿率を備える硬化樹脂をもたらす、有効量のシアネートエステルモノマーおよび有効量のシアネートエステルオリゴマーを含む樹脂ブレンド。
【請求項４２】
前記モノマーが式（Ｉ）の化合物である、請求項４１に記載の樹脂。
【化１９】
2016532354.tif 000075
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項４３】
前記モノマーが式（ＩＩ）の化合物である、請求項４１に記載の樹脂。
【化２０】
2016532354.tif 000076
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項４４】
前記モノマーが式（ＩＩＩ）の化合物である、請求項４１に記載の樹脂。
【化２１】
2016532354.tif 000077
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項４５】
前記モノマーが式（ＩＶ）の化合物である、請求項４１に記載の樹脂。
【化２２】
2016532354.tif 000078
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項４６】
前記モノマーが式（Ｖ）の化合物である、請求項４１に記載の樹脂。
【化２３】
2016532354.tif 000079
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項４７】
前記モノマーが式（ＶＩ）の化合物である、請求項４１に記載の樹脂。
【化２４】
2016532354.tif 000080
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項４８】
前記モノマーが式（ＶＩＩ）の化合物である、請求項４１に記載の樹脂。
【化２５】
2016532354.tif 000081
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。）
【請求項４９】
前記モノマーが式（ＶＩＩＩ）の化合物である、請求項４１に記載の樹脂。
【化２６】
2016532354.tif 000082
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項５０】
前記モノマーが式（ＩＸ）の化合物である、請求項４１に記載の樹脂。
【化２７】
2016532354.tif 000083
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。）
【請求項５１】
２．７未満の誘電率、０．００４未満の誘電正接、少なくとも１５０℃のガラス転移温度および１．５％未満の吸湿率を備える硬化樹脂をもたらす、有効量の少なくとも２つのシアネートモノマーおよび有効量のシアネートエステルオリゴマーを含む樹脂ブレンド。
【請求項５２】
前記モノマーのうちの少なくとも１つが式（Ｉ）の化合物である、請求項５１に記載の樹脂。
【化２８】
2016532354.tif 000084
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項５３】
少なくとも１つのモノマーが式（ＩＩ）の化合物である、請求項５１に記載の樹脂。
【化２９】
2016532354.tif 000085
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項５４】
少なくとも１つのモノマーが式（ＩＩＩ）の化合物である、請求項５１に記載の樹脂。
【化３０】
2016532354.tif 000086
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項５５】
少なくとも１つのモノマーが式（ＩＶ）の化合物である、請求項５１に記載の樹脂。
【化３１】
2016532354.tif 000087
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項５６】
少なくとも１つのモノマーが式（Ｖ）の化合物である、請求項５１に記載の樹脂。
【化３２】
2016532354.tif 000088
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項５７】
少なくとも１つのモノマーが式（ＶＩ）の化合物である、請求項５１に記載の樹脂。
【化３３】
2016532354.tif 000089
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項５８】
少なくとも１つのモノマーが式（ＶＩＩ）の化合物である、請求項５１に記載の樹脂。
【化３４】
2016532354.tif 000090
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。）
【請求項５９】
少なくとも１つのモノマーが式（ＶＩＩＩ）の化合物である、請求項５１に記載の樹脂。
【化３５】
2016532354.tif 000091
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。）
【請求項６０】
少なくとも１つのモノマーが式（ＩＸ）の化合物である、請求項５１に記載の樹脂。
【化３６】
2016532354.tif 000092
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。）
【請求項６１】
請求項１〜２０のいずれか一項に記載のレドームと、
前記レドームによって覆われる電子機器と
を備えるシステム。
【請求項６２】
前記電子機器がアンテナを備える、請求項６１に記載のシステム。
【請求項６３】
前記レドームが航空機に設置されるように寸法調節され、配置される、請求項６１に記載のシステム。
【請求項６４】
前記レドームが船に設置されるように寸法調節され、配置される、請求項６１に記載のシステム。
【請求項６５】
前記レドームが船の胴体に設置されるように寸法調節され、配置され、前記レドームが船の運航中に水中に沈んでいる、請求項６１に記載のシステム。
【請求項６６】
前記電子機器がレーダシステムの一部である、請求項６１に記載のシステム。
【請求項６７】
前記電子機器がソナーシステムの一部である、請求項６１に記載のシステム。
【請求項６８】
前記電子機器が通信システムの一部である、請求項６１に記載のシステム。
【請求項６９】
前記通信システムが、Ｗｉ−Ｆｉシステム、Ｂｌｕｅｔｏｏｔｈ（登録商標）システム、無線システム、セルラ通信システムおよび衛星システムからなる群から選択される、請求項６８に記載のシステム。
【請求項７０】
送信機／受信機と、前記送信機／受信機を保護するように寸法調整され、配置される請求項１〜２０のいずれか一項に記載のレドームとを備える衛星。
【請求項７１】
自動車両であって、前記車両のバンパーに結合されるように構成された送信機／受信機を備え、前記結合された送信機／受信機を保護するように寸法調整され、配置される請求項１〜２０のいずれか一項に記載のレドームをさらに備える車両。
【請求項７２】
レーダシステムと、前記レーダシステムを覆い、保護するように構成された請求項１〜２０のいずれか一項に記載のレドームとを備える航空機。
【請求項７３】
前記レーダシステムが、航空機のノーズコーンまたは下面に位置する、請求項７２に記載の航空機。
【請求項７４】
レーダシステムと、前記レーダシステムを覆い、保護するように構成された請求項１〜２０のいずれか一項に記載のレドームとを備える船。
【請求項７５】
前記レーダシステムが、船の胴体の外面にあり、かつ船の運航時には水面下となる部分に配置される、請求項７４に記載の船。
【請求項７６】
ソナーシステムと、前記ソナーシステムを覆い、保護するように構成された請求項１〜２０のいずれか一項に記載のレドームとを備える潜水艦。
【請求項７７】
前記ソナーシステムが、潜水艦の胴体の外面に配置される、請求項７６に記載の潜水艦。
【請求項７８】
２．７未満の誘電率、少なくとも１５０℃のガラス転移温度および１．５％未満の吸湿率を備えるレドームをもたらすために、
請求項４１〜６０のいずれか一項に記載の樹脂ブレンドを基材に配置すること、および
前記配置した樹脂を硬化することを含む、レドームを製造するための方法。
【請求項７９】
前記配置した樹脂を重合することが、０．００４未満の誘電正接を有するレドームももたらす、請求項７８に記載の方法。
【請求項８０】
前記樹脂の重合前または重合後に、少なくとも１つの添加剤を前記樹脂に添加することをさらに含む、請求項７８に記載の方法。
【請求項８１】
前記添加剤が、難燃剤、防煙剤または顔料である、請求項８０に記載の方法。
【請求項８２】
難燃剤、充填剤および硬化剤のうち１つまたは複数をさらに含む、請求項１〜２０のいずれか一項に記載のレドーム。
【請求項８３】
難燃剤、充填剤および硬化剤のうち１つまたは複数をさらに含む、請求項２１〜４０のいずれか一項に記載のプリプレグ。
【請求項８４】
難燃剤、充填剤および硬化剤のうち１つまたは複数をさらに含む、請求項４１〜６０のいずれか一項に記載の樹脂。
【請求項８５】
前記モノマーがジシクロペンタジエニルビスフェノールシアネートエステルである、請求項１に記載のレドーム。
【請求項８６】
前記モノマーがジシクロペンタジエニルビスフェノールシアネートエステルである、請求項２１に記載のプリプレグ。
【請求項８７】
前記モノマーがジシクロペンタジエニルビスフェノールシアネートエステルである、請求項４１または請求項５１に記載の樹脂。
【請求項８８】
前記オリゴマーがジシクロペンタジエニルビスフェノールシアネートエステルモノマー単位を含む、請求項１に記載のレドームまたは請求項２１に記載のプリプレグ。
【請求項８９】
前記オリゴマーがジシクロペンタジエニルビスフェノールシアネートエステルモノマー単位を含む、請求項４１または請求項５１に記載の樹脂。
【請求項９０】
互いに結合された複数の層を含むレドームであって、前記複数の層のうちの少なくとも１つが、基材と、２．７未満の誘電率、少なくとも１５０℃のガラス転移温度および１．５％未満の吸湿率をレドームにもたらす、式（Ｉ）〜（ＩＸ）のモノマーおよびジシクロペンタジエニルビスフェノールシアネートエステルモノマーから選択される有効量のシアネートモノマーから調製された硬化樹脂とを含む、レドーム。
【請求項９１】
互いに結合された複数の層を備えるプリプレグであって、前記複数の層のうちの少なくとも１つが、基材と、２．７未満の誘電率、少なくとも１５０℃のガラス転移温度および１．５％未満の吸湿率を備える硬化樹脂をもたらす、式（Ｉ）〜（ＩＸ）のモノマーおよびジシクロペンタジエニルビスフェノールシアネートエステルモノマーから選択される有効量のシアネートモノマーを含む樹脂とを含む、プリプレグ。
【請求項９２】
２．７未満の誘電率、０．００４未満の誘電正接、少なくとも１５０℃のガラス転移温度および１．５％未満の吸湿率を備える硬化樹脂をもたらす、式（Ｉ）〜（ＩＸ）のモノマーおよびジシクロペンタジエニルビスフェノールシアネートエステルモノマーから選択される有効量のシアネートエステルモノマーを含む樹脂。
【請求項９３】
前記樹脂に添加された少なくとも１つのフェノールをさらに含む、請求項９０に記載のレドームまたは請求項９１に記載のプリプレグまたは請求項９２に記載の樹脂。
【請求項９４】
前記樹脂に添加された少なくとも１つの金属触媒をさらに含む、請求項９０に記載のレドームまたは請求項９１に記載のプリプレグまたは請求項９２に記載の樹脂。
【請求項９５】
前記基材が、織布、不織布、セラミック、プラスチック、ガラス、ガラス繊維、ナイロン、ポリエステル、ポリエーテルスルホン、アラミド、ポリエチレン、ポリプロピレン、ポリオレフィン、ポリイミド、ポリアミド、ポリアミドイミド、ポリフェニレンスルファイド、カーボン、カーボンブラック、グラファイト、ダイヤモンド、ポリベンゾイミダゾール、ポリベンゾオキサゾールまたはハロカーボンのうちの１つまたは複数を含む、請求項９０に記載のレドームまたは請求項９１に記載のプリプレグ。
【発明の詳細な説明】
【技術分野】
【０００１】
本出願は、樹脂ブレンドに関する。より詳細には、本明細書に記載されるある特定の実施形態は、たとえばレドームおよびレドームを含むシステムなどの多数の事例における使用に適したシアネート樹脂ブレンドに関する。
【背景技術】
【０００２】
レドームは、アンテナを覆い、保護する構造体である。この構造体は、一般に耐候性であり、悪天候、人員による接触、風または温度などの外部要因による損傷から下にあるアンテナを保護するものである。
【発明の概要】
【０００３】
いくつかの態様において、互いに結合された複数の層を備えるレドームが提供される。いくつかの実施形態において、複数の層の少なくとも１つは、基材と、２．７未満の誘電率、少なくとも１５０℃、特に少なくとも１５０℃、特に少なくとも１７５℃のガラス転移温度および１．５％未満の吸湿率をレドームにもたらす、有効量のシアネートモノマーおよび有効量のシアネートエステルオリゴマーから調製された硬化樹脂ブレンドとを含む。ある特定の場合、レドームは、０．００４未満の誘電正接をさらに備え得る。
【０００４】
いくつかの実施例において、当該レドームのモノマーは、式（Ｉ）〜（ＩＶ）の化合物のうちの１つまたは複数である。
【０００５】
【化１】
2016532354.tif 000003
【０００６】
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、式（Ｉ）のＲ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。）
【０００７】
他の実施形態において、当該モノマーは、式（Ｖ）〜（ＩＸ）を有する化合物のうちの１つまたは複数を含み得る。
【０００８】
【化２】
2016532354.tif 000004
【０００９】
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、式（ＶＩＩ）および（ＩＸ）のＲ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。）他の場合、当該モノマーは、ジシクロペンタジエニルビスフェノールシアネートエステルモノマーから選択され得る。
【００１０】
ある特定の場合、当該オリゴマーは、式（Ｉ）〜（ＩＸ）を有する化合物からそれぞれ選択される２つもしくはそれ以上のモノマー単位または少なくとも１つのジシクロペンタジエニルビスフェノールシアネートエステルモノマーを含むシアネートエステルオリゴマーである。いくつかの実施形態において、当該シアネートモノマーはビスフェノールジシアネート基を含み、当該シアネートエステルオリゴマーはジフェニルシアネート基を含む。他の実施形態において、当該モノマーは約３０〜７０重量パーセントで存在し、当該オリゴマーは約７０〜３０重量パーセントで存在する（この場合、２つの樹脂の重量パーセントを足すと１００重量パーセントとなる）。いくつかの実施例において、当該樹脂ブレンドは、樹脂ブレンドに添加された、少なくとも１つのフェノールを含み得る。他の実施例では、当該樹脂ブレンドは、樹脂に添加された、少なくとも１つの金属触媒、たとえばアセチルアセトネート触媒を含み得る。
【００１１】
ある特定の構成において、レドームの基材は、織布、不織布、セラミック、プラスチック、ガラス、ガラス繊維、ナイロン、ポリエステル、ポリエーテルスルホン、アラミド、ポリエチレン、ポリプロピレン、ポリオレフィン、ポリイミド、ポリアミド、ポリアミドイミド、ポリフェニレンスルファイド、カーボン、カーボンブラック、グラファイト、ダイヤモンド、ポリベンゾイミダゾール、ポリベンゾオキサゾールまたはハロカーボンのうちの１つまたは複数を含む。
【００１２】
いくつかの実施形態において、重量によるモノマーの有効量は、重量によるオリゴマーの有効量を上回る。いくつかの場合、当該レドームは、０．００４未満の誘電正接をさらに備える。追加の事例において、当該レドームは、レドームの内面に配置された絶縁材料を含み得る。
【００１３】
本明細書に記載のレドーム、プリプレグおよび樹脂は、熱可塑性プラスチック（たとえば、ポリスルホン、ポリエーテルスルホン、ポリイミド、ポリエーテル、ポリフェニレンエーテル、ポリアリレート）、エラストマー（たとえば、コポリブタジエンアクリロニトリル、ポリシロキサン）およびコアシェルゴム（ＣＳＲ）などの１つまたは複数の強化剤を含み得る。
【００１４】
追加の態様において、互いに結合された複数の層を含むレドームは、複数の層のうちの少なくとも１つが、基材と、２．７未満の誘電率、少なくとも１５０℃、特に少なくとも１７５℃のガラス転移温度および１．５％未満の吸湿率をレドームにもたらす、式（Ｉ）〜（ＩＸ）のモノマーおよびジシクロペンタジエニルビスフェノールシアネートエステルモノマーから選択される有効量のシアネートモノマーから調製された硬化樹脂とを含む。
【００１５】
別の態様において、互いに結合された複数の層を備えるプリプレグは、複数の層のうちの少なくとも１つが、基材と、２．７未満の誘電率、少なくとも１５０℃、特に少なくとも１７５℃のガラス転移温度および１．５％未満の吸湿率を備える硬化樹脂をもたらす、有効量のシアネートモノマーおよび有効量のシアネートエステルオリゴマーを含む樹脂ブレンドを含む。いくつかの実施形態において、当該プリプレグのモノマーは、本明細書に記載する式（Ｉ）〜（ＩＸ）のこれらのモノマーのいずれかを含み得る。いくつかの実施形態において、当該オリゴマーは、式（Ｉ）〜（ＩＸ）を有する化合物からそれぞれ選択される２つもしくはそれ以上のモノマー単位またはジシクロペンタジエニルビスフェノールシアネートエステルモノマーを含むシアネートエステルオリゴマーである。いくつかの実施形態において、当該プリプレグはビスフェノールジシアネート基を含み、当該シアネートエステルオリゴマーはジフェニルシアネート基を含む。追加の実施例において、当該モノマーは約３０〜７０重量パーセントで存在し、当該オリゴマーは約７０〜３０重量パーセントで存在する（この場合、２つの樹脂の重量パーセントを足すと１００重量パーセントとなる）。いくつかの実施例において、少なくとも１つのフェノールがプリプレグの樹脂ブレンドに添加される。他の実施例では、少なくとも１つの金属触媒、たとえばアセチルアセトネート触媒がプリプレグの樹脂ブレンドに添加される。
【００１６】
ある特定の構成において、プリプレグの基材は、織布、不織布、セラミック、プラスチック、ガラス、ガラス繊維、ナイロン、ポリエステル、ポリエーテルスルホン、アラミド、ポリエチレン、ポリプロピレン、ポリオレフィン、ポリイミド、ポリアミド、ポリアミドイミド、ポリフェニレンスルファイド、カーボン、カーボンブラック、グラファイト、ダイヤモンド、ポリベンゾイミダゾール、ポリベンゾオキサゾールまたはハロカーボンのうちの１つまたは複数を含む。
【００１７】
いくつかの実施形態において、プリプレグ中の重量によるモノマーの有効量は、プリプレグ中の重量によるオリゴマーの有効量を上回る。他の実施形態において、当該プリプレグは、０．００４未満の誘電正接をさらに備える。いくつかの場合、当該プリプレグは、プリプレグの層の少なくとも１つに結合されたカバーを含み得る。
【００１８】
いくつかの態様において、プリプレグは、互いに結合された複数の層を含み、複数の層のうちの少なくとも１つは、基材と、２．７未満の誘電率、少なくとも１５０℃、特に少なくとも１７５℃のガラス転移温度および１．５％未満の吸湿率を備える硬化樹脂をもたらす、式（Ｉ）〜（ＩＸ）のモノマーおよびジシクロペンタジエニルビスフェノールシアネートエステルモノマーから選択される有効量のシアネートモノマーを含む樹脂とを含む。
【００１９】
別の態様において、２．７未満の誘電率、０．００４未満の誘電正接、少なくとも１５０℃、特に少なくとも１７５℃のガラス転移温度および１．５％未満の吸湿率を備える硬化樹脂をもたらす、有効量のシアネートエステルモノマーおよび有効量のシアネートエステルオリゴマーを含む樹脂ブレンドが記載される。他の態様において、当該樹脂ブレンドは、２．７未満の誘電率、０．００４未満の誘電正接、少なくとも１５０℃、特に少なくとも１７５℃のガラス転移温度および１．５％未満の吸湿率を備える硬化樹脂をもたらす、有効量の少なくとも２つのシアネートモノマーおよび有効量のシアネートエステルオリゴマーを含み得る。当該樹脂ブレンドのモノマーおよびオリゴマーは、本明細書に記載のこれらのモノマーのいずれかであり得、たとえば、当該モノマーは、式（Ｉ）〜（ＩＸ）の化合物またはジシクロペンタジエニルビスフェノールシアネートエステルモノマーを含み得、当該オリゴマーは、２つまたはそれ以上のモノマー単位を含み得、当該モノマー単位のうちの少なくとも１つは式（Ｉ）〜（ＩＸ）のモノマーを含む。
【００２０】
追加の態様において、樹脂は、２．７未満の誘電率、０．００４未満の誘電正接、少なくとも１５０℃、特に少なくとも１７５℃のガラス転移温度および１．５％未満の吸湿率を備える硬化樹脂をもたらす、式（Ｉ）〜（ＩＸ）のモノマーおよびジシクロペンタジエニルビスフェノールシアネートエステルモノマーから選択される有効量のシアネートエステルモノマーを含む。
【００２１】
いくつかの態様において、本明細書に記載のレドームおよび当該レドームによって覆われた電子機器を含むシステムが提供される。いくつかの場合、電子機器は、アンテナを備え、レーダシステムまたはソナーシステムの一部であるか、通信システムの一部である。他の場合、当該レドームは、航空機、船、船の胴体、たとえば船の運航中に水中に沈んでいる部分または船の運航中に水面より上にある部分に設置されるように寸法調節され、配置される。電子機器が通信システムの形態を取る場合、当該通信システムは、Ｗｉ−Ｆｉシステム、Ｂｌｕｅｔｏｏｔｈ（登録商標）システム、無線システム、セルラ通信システムおよび衛星システムからなる群から選択され得る。
【００２２】
他の態様において、送信機／受信機および本明細書に記載のレドーム備える衛星が開示される。追加の態様において、車両のバンパーに連結されるように構成された送信機／受信機を含み、本明細書に記載のレドームをさらに備える自動車両が提供される。いくつかの態様において、レーダシステムおよび本明細書に記載のレドームを備える航空機が提供される。いくつかの場合、当該レーダシステムは、航空機のノーズコーンまたは下面に配置される。他の態様において、レーダシステムおよび本明細書に記載のレドームを備える船が提供される。いくつかの場合、当該レーダシステムは、船の胴体の外面にあり、かつ船の運航時には水面下となる部分に配置される。他の場合、ソナーシステムおよび本明細書に記載のレドームを備える潜水艦が提供される。いくつかの実施形態において、当該ソナーシステムは、潜水艦の胴体の外面に配置される。
【００２３】
他の態様において、レドームを製造するための方法は、２．７未満の誘電率、少なくとも１５０℃、特に少なくとも１７５℃のガラス転移温度および１．５％未満の吸湿率を備えるレドームをもたらすために、本明細書に記載の樹脂ブレンドを基材上に配置すること、および配置した樹脂を重合することを含む。いくつかの実施形態において、配置した樹脂を重合することが、０．００４未満の誘電正接を有するレドームももたらす。いくつかの場合、重合工程は、第１の温度にて第１の期間で開環メタセシス重合により樹脂を重合させること、次いで第１の温度よりも高い第２の温度にて第２の期間で樹脂の重合を完了させることを含む。特定の実施例において、当該方法は、樹脂の重合前または重合後に、少なくとも１つの添加剤を樹脂に添加することを含み得る。他の実施例では、当該添加剤は、難燃剤、防煙剤または顔料である。
【００２４】
さらなる特長、態様、実施例および実施形態については、以下により詳細に記載する。
【図面の簡単な説明】
【００２５】
添付の図面に即して、ある特定の実施形態について説明する。
【００２６】
【図１】複数の層を備えるプリプレグの図である。
【図２】２つの層が異なる材料を含む、複数の層を備えるプリプレグの別の図である。
【図３】保護層またはカバーを備えるプリプレグの図である。
【図４】アンテナを備えるレドームの図である。
【図５】電子機器を覆うレドームの図である。
【００２７】
当業者であれば、本開示の利点を考慮して、使用者によりわかりやすい図面を提供するために、図中のある特定の寸法または特徴が従来とは異なる様式または比例していない様式で拡大、変形または図示されていることが認識されるであろう。前後上下に関する言及は、例示的な目的で記載するものであり、限定するものではない。
【発明を実施するための形態】
【００２８】
本明細書にて開示する技術について、よりわかりやすい説明を使用者に提供するために、単一および複数の用語を参照しながら、ある特定の実施形態について以下に説明する。これらの用語は、便宜上の目的にのみ用いるものであり、本明細書に記載する特定の実施形態中に存在する旨が別途記載されていない限り、ある特定の特徴を包含または排除するものとして、本明細書に記載の材料および構造を限定する意図はない。
【００２９】
ある特定の構成において、本明細書に記載のレドームは、通常、樹脂を含浸、添加または別の方法で基材中または基材上に存在させた基材を備える。当該基材は、所望の物理的特性を有する物品、たとえば、（１）１０ＧＨｚ（もしくは他の選択された周波数、たとえば、１ＭＨｚ、１０ＭＨｚなど）で２．７以下の誘電率（２０１３年付けＡＳＴＭ  ２５２０に従って測定した場合）、より詳細には２．６、２．５もしくはさらに２．４以下の誘電率、（２）１．５％以下、より詳細には１．４％、１．３％、１．２５％、１．１％、１％以下、もしくはさらに０．７５％以下の吸水率（ＡＳＴＭ  Ｄ５７０−９８に従って測定した場合）、および／または（３）ＡＳＴＭ  Ｄ３４１８−０３に従って測定した場合に、少なくとも１５０℃、より詳細には少なくとも１５０℃、特に少なくとも１７５℃のガラス転移温度の属性のうちの１つまたは複数を備え得るレドームとして当該物品を使用できるように、複数の個々の層または膜を互いに配置し、その層をいっしょに結合すること、および／またはその層を所望の形状に成形もしくは形成することにより、作製することができる。いくつかの実施形態において、本明細書に記載のレドームは、０．００４以下、より詳細には０．００３、０．００２７５、０．００２５以下、もしくはさらに０．００２２５以下の誘電正接（ＡＳＴＭ  ２５２０に従って測定した場合）を備え得る。別段の指定がない限り、以下の説明および添付の特許請求の範囲における誘電率および誘電正接への言及は、上記のＡＳＴＭ  ２５２０試験を用いて得られた値を指す。ＡＳＴＭ  ２５２０の手順中にて、より具体的に記載されているが、耐電圧は、概して、空胴摂動法および方形導波管を用いて測定された。導波管のプレートの間に試料を置き、誘電特性を測定する。同様に、吸湿値または吸水値への言及は、ＡＳＴＭ  Ｄ５７０−９８を用いて得られた値を指す。ＡＳＴＭ  Ｄ５７０−９８の手順中にて、より具体的に記載されているが、吸湿量は、概して、円板状試料をオーブン中で所定の時間および温度で乾燥させ、次いでデシケータ中に置いて冷却することにより測定した。試料が冷却したら直ちに秤量する。次いで、特定の温度、たとえば２３℃にて２４時間または平衡まで、水中に材料を浸漬する。この試料を取り出し、綿ほこりの出ない布で軽くたたき、秤量して吸水量を求める。ガラス転移温度も同様に、たとえばＡＳＴＭ  Ｄ３４１８−０３などの適切なＡＳＴＭ試験に基づいて測定することができる。本明細書に記載の樹脂は、一般に、熱硬化性物質または熱硬化性樹脂とみなされるものであり、その硬化物品は、レドームが通常遭遇する環境条件に耐えられるものである。ただし、ある特定の場合には、１つまたは複数の熱可塑性プラスチック材料が当該物品のある特定の領域、層または部分に存在することもあり得る。
【００３０】
ある特定の実施形態において、レドームを製造するために本明細書にて使用される樹脂は、有効量のオリゴマーとともにブレンドされた有効量のモノマーを含み得る。たとえば、いくつかの実施形態において、当該樹脂は、多量のモノマーおよび少量のオリゴマーを含み得る。「多量」および「少量」という用語は、当該モノマーおよびオリゴマーの重量による量を指す。たとえば、モノマーおよびオリゴマーが存在する場合で、モノマーの重量パーセントがオリゴマーの重量パーセントを上回るとき、多量のモノマーが存在することになる。いくつかの場合、当該モノマーは、モノマーおよびオリゴマーの重量を基準にして、５０重量パーセントを上回る量で存在し得る。下記の通り、有効量のモノマーおよびオリゴマーを用いてブレンドを調製することにより、所望の特性を達成することができ、レドームおよび他の類似用途での使用に適した樹脂がもたらされる。
【００３１】
ある特定の実施例において、本明細書に記載の樹脂ブレンドにて使用するためのモノマーは、それ自体または別のモノマーと重合される場合、所望の特性をもたらさない場合がある。たとえば、当該モノマーは、単独で、高誘電率または高吸水性を有する樹脂をもたらし得るが、オリゴマーと組み合わされ、その混合物が重合される場合、得られる樹脂には所望の特性がもたらされる。いくつかの場合、本明細書に記載の樹脂ブレンドに使用されるモノマーは、シアネートエステルであり得る。ある特定の実施形態において、当該モノマーは、式（Ｉ）の化合物を含み得る。
【００３２】
【化３】
2016532354.tif 000005
【００３３】
式中、Ｒ１およびＲ２は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。Ｒ３およびＲ４は、水素、メチル、フェニル、トリフルオロメチル、エチル、ジクロロエチレン、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基からそれぞれ独立して選択される。いくつかの場合、Ｒ１およびＲ２の１つは、−ＣＮであり、Ｒ１およびＲ２の他方の基は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基および１〜６個の炭素原子を含むハロヒドロカルボニル基から選択され、Ｒ３およびＲ４は、それぞれ独立して、水素、メチル、フェニルまたはトリフルオロメチルである。いくつかの場合、Ｒ３およびＲ４のそれぞれは、水素であっても、メチルであっても、フェニルであってもよい。ある特定の実施形態において、当該モノマーは、式（ＩＩ）の化合物を含み得る。
【００３４】
【化４】
2016532354.tif 000006
【００３５】
式中、Ｒ１およびＲ２は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。いくつかの実施形態において、Ｒ１およびＲ２の少なくとも１つは、−ＣＮであり、他方の基は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。いくつかの場合、式（ＩＩ）のＲ１およびＲ２のそれぞれは、−ＣＮである。他の場合、本明細書に記載の樹脂ブレンドに使用されるモノマーは、式（ＩＩＩ）の化合物を含み得る。
【００３６】
【化５】
2016532354.tif 000007
【００３７】
式中、Ｒ１およびＲ２は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。いくつかの実施形態において、Ｒ１およびＲ２の少なくとも１つは、−ＣＮであり、他方の基は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。いくつかの場合、式（ＩＩＩ）のＲ１およびＲ２のそれぞれは、−ＣＮである。他の構成において、本明細書に記載の樹脂ブレンドに使用されるモノマーは、式（ＩＶ）の化合物である。
【００３８】
【化６】
2016532354.tif 000008
【００３９】
式中、Ｒ１およびＲ２は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。いくつかの実施形態において、Ｒ１およびＲ２の少なくとも１つは、−ＣＮであり、他方の基は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。ある特定の場合、式（ＩＶ）のＲ１およびＲ２のそれぞれは、−ＣＮである。他の構成において、本明細書に記載の樹脂ブレンドに使用されるモノマーは、式（Ｖ）の化合物である。
【００４０】
【化７】
2016532354.tif 000009
【００４１】
式中、Ｒ１およびＲ２は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。いくつかの実施形態において、Ｒ１およびＲ２の少なくとも１つは、−ＣＮであり、他方の基は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。ある特定の場合、式（Ｖ）のＲ１およびＲ２のそれぞれは、−ＣＮである。他の構成において、本明細書に記載の樹脂ブレンドに使用されるモノマーは、式（ＶＩ）の化合物である。
【００４２】
【化８】
2016532354.tif 000010
【００４３】
式（ＶＩ）のＲ１およびＲ２は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。いくつかの実施形態において、式（ＶＩ）のＲ１およびＲ２の少なくとも１つは、−ＣＮであり、他方の基は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。ある特定の場合、式（ＶＩ）のＲ１およびＲ２のそれぞれは、−ＣＮである。他の構成において、本明細書に記載の樹脂ブレンドに使用されるモノマーは、式（ＶＩＩ）の化合物である。
【００４４】
【化９】
2016532354.tif 000011
【００４５】
式（ＶＩＩ）のＲ１、Ｒ２、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。いくつかの実施形態において、式（ＶＩＩ）のＲ１、Ｒ２、Ｒ３およびＲ４の少なくとも１つは、−ＣＮであり、他方の基は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。ある特定の場合、式（ＶＩＩ）のＲ１およびＲ２のそれぞれは、−ＣＮであり、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。いくつかの場合、Ｒ３およびＲ４は、それぞれ独立して、フェニルまたはイソプロピルである。他の実施形態において、本明細書に記載の樹脂ブレンドに使用されるモノマーは、式（ＶＩＩＩ）の化合物である。
【００４６】
【化１０】
2016532354.tif 000012
【００４７】
式（ＶＩＩＩ）のＲ１およびＲ２は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。いくつかの実施形態において、式（ＶＩＩ）のＲ１およびＲ２の少なくとも１つは、−ＣＮであり、他方の基は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。ある特定の場合、式（ＶＩＩＩ）のＲ１およびＲ２のそれぞれは、−ＣＮである。他の実施形態において、本明細書に記載の樹脂ブレンドに使用されるモノマーは、式（ＩＸ）の化合物である。
【００４８】
【化１１】
2016532354.tif 000013
【００４９】
式（ＩＸ）のＲ１、Ｒ２、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。いくつかの実施形態において、式（ＩＸ）のＲ１、Ｒ２、Ｒ３およびＲ４の少なくとも１つは、−ＣＮであり、他方の基は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。ある特定の場合、式（ＶＩＩ）のＲ１およびＲ２のそれぞれは、−ＣＮであり、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。いくつかの場合、Ｒ３およびＲ４は、それぞれ独立して、水素、メチル、エチル、プロピルまたはイソプロピルである。
【００５０】
いくつかの実施形態において、本明細書に記載の樹脂ブレンドでの使用に好適な市販のモノマーには、ＡｒｏＣｙ  Ｂ−１０モノマービスフェノール−Ａジシアネート、ＡｒｏＣｙ  Ｂ−３０プレポリマービスフェノール−Ａジシアネート、ＡｒｏＣｙ  Ｂ−４０Ｓプレポリマービスフェノール−Ａジシアネート、ＡｒｏＣｙ  Ｍ−１０モノマービスフェノールＦジシアネート、ＡｒｏＣｙ  Ｍ−２０モノマービスフェノールＦジシアネートおよびＡｒｏＣｙ  Ｍ−３０ビスフェノールジシアネートプレポリマーを挙げることができ、この各々は、Ｈｕｎｔｓｍａｎ（Ｔｈｅ  Ｗｏｏｄｌａｎｄｓ，  ＴＸ）から市販されている。他の好適なモノマーは、たとえば、Ｃｙｔｅｃ  Ｉｎｄｕｓｔｒｉｅｓ（Ｗｏｏｄｌａｎｄ  Ｐａｒｋ，  ＮＪ）およびＳｉｇｍａ−Ａｌｄｒｉｃｈ（Ｓｔ．  Ｌｏｕｉｓ，  ＭＯ）から市販されている。いくつかの実施形態において、本明細書にて提供される樹脂ブレンドは、式（Ｉ）〜（ＩＸ）のモノマーを含み、当該樹脂のモノマーの少なくとも１つは、シアナト基、たとえば、−ＣＮ、シアナトフェニル、ジフェニルシアネートまたは−ＣＮ基を有する他の好適な化合物を含む。他の場合、当該モノマーは、たとえば、ジシクロペンタジエニルビスフェノールシアネートエステルなどのＬｏｎｚａ（Ｓｗｉｔｚｅｒｌａｎｄ）から市販されている１つまたは複数の材料であり得る。いくつかの実施形態において、当該モノマーは、ノルボルネン、ジシクロペンタジエン、５−メチル−２−ノルボルネン、５−エチル−２−ノルボルネン、５−エチレン−２−ノルボルネン、５−プロピル−２−ノルボルネン、５−ブチル−２−ノルボルネン、５−ペンタニル−２−ノルボルネン、５−ヘキシル−２−ノルボルネン、５−シクロヘキシル−２−ノルボルネン、５−セプチル（ｓｅｐｔｙｌ）−２−ノルボルネン、５−オクチル−２−ノルボルネン、５−ノニル−２−ノルボルネン、５−デシル−２−ノルボルネン、５−エチレン−５−クロロ−２−ノルボルネン、５−プロピル−５−クロロ−２−ノルボルネン、５−ブチル−５−クロロ−２−ノルボルネン、５−ペンタニル−５−クロロ−２−ノルボルネン、５−ヘキシル−５−クロロ−２−ノルボルネン、５−シクロヘキシル−５−クロロ−２−ノルボルネン、５−セプチル−５−クロロ−２−ノルボルネン、５−オクチル−５−クロロ−２−ノルボルネン、５−ノニル−５−クロロ−２−ノルボルネン、５−デシル−５−クロロ−２−ノルボルネン、５−メチル−５−ブロモ−２−ノルボルネン、５−エチレン−５−ブロモ−２−ノルボルネン、５−プロピル−５−ブロモ−２−ノルボルネン、５−ブチル−５−ブロモ−２−ノルボルネン、５−ペンタニル−５−ブロモ−２−ノルボルネン、５−ヘキシル−５−ブロモ−２−ノルボルネン、５−シクロヘキシル−５−ブロモ−２−ノルボルネン、５−セプチル−５−ブロモ−２−ノルボルネン、５−オクチル−５−ブロモ−２−ノルボルネン、５−ノニル−５−ブロモ−２−ノルボルネン、５−デシル−５−ブロモ−２−ノルボルネン、５−ノルボルネン−２−カルボン酸メチル、５−ノルボルネン−２−カルボキシレートカルボン酸エチル、５−ノルボルネン−２−カルボン酸フェニル、２−メチル���５−ノルボルネン−２−カルボン酸メチル、３−フェニル−５−ノルボルネン−２−カルボン酸ブチル、５−ノルボルネン−２，３−ジカルボン酸ジメチル、５−ノルボルネン−２−カルボン酸シクロヘキシル、５−ノルボルネン−２−カルボン酸アリル、酢酸５−ノルボルネン−２−イル、５−ノルボルネン−２−ニトリル、３−メチル−５−ノルボルネン−２−ニトリル、２，３−ジメチル−５−ノルボルネン−２，３−ジニトリル、５−ノルボルネン−２−カルボン酸アミド、Ｎ−メチル−５−ノルボルネン−２−カルボン酸アミド、Ｎ，Ｎ−ジエチル−５−ノルボルネン−２−カルボン酸アミド、Ｎ，Ｎ，Ｎ´，Ｎ´−テトラメチル−５−ノルボルネン−２，３−ジカルボン酸ジアミド、５−クロロ−２−ノルボルネン、５−ブロモ−２−ノルボルネン、５−フルオロ−２−ノルボルネン、５−メチル−５−クロロ−２−ノルボルネン、５−ノルボルネン−２−カルボン酸クロロエチル、５−ノルボルネン−２−カルボン酸ジブロモプロピル、５−ノルボルネン−２−カルボン酸ジクロロプロピル、５−ノルボルネン−２−カルボン酸モノクロロフェニル、５−ノルボルネン−２−カルボン酸モノブロモフェニル、５−ノルボルネン−２−カルボン酸トリブロモフェニル、２，３−ジクロロ−５−ノルボルネン、２−ブロモ−５−ノルボルネン、２−ブロモメチル−５−ノルボルネン、５−ノルボルネン−２−カルボン酸トリブロモベンジル、５−ノルボルネン−２，３−ジカルボン酸無水物、２，３−ジメチル−５−ノルボルネン−２，３−ジカルボン酸無水物、５−ノルボルネン−２，３−ジカルボン酸イミド、Ｎ−フェニル−２−メチル−５−ノルボルネン−２，３−ジカルボン酸イミド、２−トリクロロシリル−５−ノルボルネン、２−（ジメチルメトキシシリル）−５ノルボルネン、２−（ジメチルアセチルシリル）−５−ノルボルネンおよび２−トリメチルシリル−５−ノルボルネンのシアネートエステル誘導体であり得る。
【００５１】
いくつかの実施形態において、本明細書に記載するある特定のモノマーは、重合させると、レドームにて使用するのに好適な樹脂をもたらし得る。たとえば、ある特定のシアナトまたはジシアナトモノマーをオリゴマーの不存在下で重合させると、好適な樹脂、たとえば、１０ＧＨｚで２．７以下の誘電率（ＡＳＴＭ  ２５２０に従って測定した場合）、より詳細には２．６、２．５もしくはさらに２．４以下の誘電率、（２）１．５％以下、より詳細には１．４％、１．３％、１．２５％、１．１％、１％以下、もしくはさらに０．７５％以下の吸水率（ＡＳＴＭ  Ｄ５７０−９８に従って測定した場合）、および／または（３）ＡＳＴＭ  Ｄ３４１８−０３に従って測定した場合に、少なくとも１５０℃、より詳細には少なくとも１５０℃、特に少なくとも１７５℃のガラス転移温度を有する樹脂をもたらすことができる。式（Ｉ）〜（ＩＸ）のモノマーのいずれかは、モノマーの不存在下で重合させることができ、式（Ｉ）〜（ＩＸ）の例示的なモノマーは、Ｒ１およびＲ２の１つまたは両方が−ＣＮであるモノマーである。
【００５２】
ある特定の実施形態において、本明細書に記載のモノマーは、同じモノマーと組み合わせて、およびオリゴマーと組み合わせて、樹脂ブレンドを得てもよい。いくつかの実施例において、式（Ｉ）〜（ＩＸ）（または本明細書に記載される他のモノマー）の２つまたはそれ以上のモノマーのそれぞれをオリゴマーと組み合わせてよい。いくつかの場合、当該モノマーは、同じ一般式を有し得、たとえば、両方とも式（Ｉ）の化合物であり得るが、Ｒ１およびＲ２の少なくとも１つが異なる基であり、一方、他の実施例では、２つのモノマーが異なる式を有し得、たとえば、一方のモノマーが式（Ｉ）の化合物であり得、他方のモノマーが式（ＩＸ）の化合物であり得る。本開示の利益を考慮して、式（Ｉ）〜（ＩＸ）の２つの異なるモノマーを組み合わせることによって可能な多数の異なる組み合わせが当業者によって選択され得る。
【００５３】
ある特定の実施例において、本明細書に記載の樹脂ブレンドは、１つまたは複数のオリゴマーも含む。ある特定の場合、式（Ｉ）〜（ＩＸ）の１つのモノマー単位および式（Ｉ）〜（ＩＸ）の別のモノマー単位がオリゴマー中に存在する。所望により、当該モノマー単位は、本明細書に記載の他のモノマー単位のうちの１つであってよい。いくつかの場合、当該オリゴマーは、少なくとも１つの類似のモノマー単位を含み得、別の場合においては、当該オリゴマーは、すべて異なるモノマー単位を含み得る。いくつかの実施形態において、当該オリゴマーの少なくとも１つのモノマー単位は、−ＣＮ基を含む。ある特定の実施形態において、当該オリゴマーは、式（Ｉ）〜（ＩＸ）を有するモノマー単位から独立して選択される３つまたはそれ以上のモノマー単位を含む。たとえば、当該オリゴマーは、式（Ｉ）の３つのモノマー単位、式（ＩＩ）の３つのモノマー単位、式（ＩＩＩ）の３つのモノマー単位などを含み得る。いくつかの場合、３つのモノマー単位の２つは、同じであってもよいし、他の場合には、オリゴマーの３つのモノマー単位がすべて異なっていてもよい。２つおよび３つのモノマー単位のオリゴマーの特定の構成が本明細書に記載されるが、当業者であれば、本開示の利益を考慮して、４、５または６個のモノマー単位を含むオリゴマーも同様に用いることができることは、認識されるであろう。
【００５４】
いくつかの場合、また例示のみの目的で、当該オリゴマーは、式（Ｘ）に示すように、一般式（ＩＩ）を有するモノマーを含み得る。
【００５５】
【化１２】
2016532354.tif 000014
【００５６】
式中、ｎは、２、３、４、５もしくは６または６を上回る。いくつかの実施形態において、ｎは２または３である。式（ＩＩ）のモノマーを例示のために示すが、式（Ｉ）〜（ＩＸ）を有する任意の１つまたは複数のモノマーがオリゴマー中に存在し得る。さらに、モノマー単位への正確な化学種結合は、当該樹脂ブレンド中に存在する特定の他の反応物質に依存する。
【００５７】
いくつかの実施例において、当該樹脂ブレンドは、２つまたはそれ以上の異なるオリゴマーを１つまたは複数のモノマーと組み合わせて含み得る。たとえば、２つの異なるオリゴマーを単一のモノマーと組み合わせて、触媒の存在下で重合させることができる。他の場合、単一のオリゴマーを２つの異なるモノマーと組み合わせて、触媒の存在下で重合させることができる。ある特定の実施例において、当該樹脂ブレンドは、最初に第１のオリゴマーおよび第１のモノマーを第１の期間合わせて重合させ、次いで、この混合物に第２の異なるモノマーを添加して第２の期間重合させることにより調製することができる。他の場合、当該樹脂ブレンドは、最初に第１のオリゴマー、第２のオリゴマー（第１のオリゴマーとは異なるもの）および第１のモノマーを第１の期間合わせて重合させ、次いで、この混合物に第２の異なるモノマーを添加して第２の期間重合させることにより調製することができる。追加の事例において、当該樹脂ブレンドは、最初に第１のオリゴマー、第１のモノマーおよび第２のモノマー（第１のモノマーとは異なるもの）を第１の期間合わせて重合させ、次いで、この混合物に第２の異なるオリゴマーを添加して第２の期間重合させることにより調製することができる。
【００５８】
ある特定の場合、本明細書に記載の樹脂ブレンドは、レドームおよび他の類似用途に使用するのに望ましい物理的特性を有する樹脂をもたらす、有効量のモノマーおよびオリゴマーのそれぞれを含み得る。たとえば、当該樹脂ブレンドは、（１）１０ＧＨｚで２．７以下の誘電率（ＡＳＴＭ  ２５２０に従って測定した場合）、より詳細には２．６、２．５もしくはさらに２．４以下の誘電率、（２）１．５％以下、より詳細には１．４％、１．３％、１．２５％、１．１％、１％以下、もしくはさらに０．７５％以下の吸水率（ＡＳＴＭ  Ｄ５７０−９８に従って測定した場合）、および／または（３）ＡＳＴＭ  Ｄ３４１８−０３に従って測定した場合に、少なくとも１５０℃、より詳細には少なくとも１５０℃、特に少なくとも１７５℃のガラス転移温度を備え得る。いくつかの実施形態において、本明細書に記載の樹脂ブレンドは、０．００４以下、より詳細には０．００３、０．００２７５、０．００２５以下、もしくはさらに０．００２２５以下の誘電正接（ＡＳＴＭ  ２５２０に従って測定した場合）を備え得る。本明細書に記載の樹脂ブレンドは、一般に、熱硬化性物質または熱硬化性樹脂とみなされるものであり、その硬化物品は、レドームが通常遭遇する環境条件に耐えられるものである。ただし、ある特定の場合には、１つまたは複数の熱可塑性プラスチック材料が当該物品のある特定の領域、層または部分に存在することもあり得る。いくつかの実施形態において、重量パーセントによるモノマーの有効量は、通常、重量パーセントによるオリゴマーの有効量を上回り得る。たとえば、モノマーは約５０〜７０重量パーセントで樹脂ブレンドに添加され、ブレンドの残部がオリゴマーを含むようにすることができ、たとえば、オリゴマーは約３０〜５０重量パーセントで存在し得る。他の場合、モノマーは約６０〜９０重量パーセントで存在し得、オリゴマーは約１０〜４０重量パーセントで存在し得る。複数の単一モノマーが存在するいくつかの実施形態において、モノマーの総重量パーセントは、オリゴマーの重量パーセントを超えるように選択することができる。たとえば、２つのモノマーの総重量パーセントは、５０重量パーセントより大きくてよい。
【００５９】
ある特定の場合、好適なオリゴマーは、市販の材料、たとえば、Cytec Ｉｎｄｕｓｔｒｉｅｓ（Ｗｏｏｄｌａｎｄ  Ｐａｒｋ，  ＮＪ）およびＳｉｇｍａ−Ａｌｄｒｉｃｈ（Ｓｔ．  Ｌｏｕｉｓ，  ＭＯ）から取得（または調製）することができる。いくつかの実施形態において、当該樹脂ブレンドは、たとえば、ＡｒｏＣｙ  ＸＵ  ３７８、ＸＵ  ７１７８７．０２Ｌ、ＸＵ  ７１８７．０７ＬなどのＡｒｏＣｙシアネートエステルまたは他の類似のシアネートエステル材料のオリゴマーを含む。いくつかの場合、本明細書にて提供される樹脂ブレンドは、オリゴマーを含み、当該オリゴマーは、１、２または３つのシアナト基、たとえば、−ＣＮ、シアナトフェニル、ジフェニルシアネートまたは−ＣＮ基を有する他の好適な化合物を含む。
【００６０】
ある特定の実施形態において、本明細書に記載の樹脂ブレンドは、２つまたはそれ以上の異なる樹脂ブレンドを含み得る。たとえば、第１のモノマーおよび第１のオリゴマーを用いて第１の樹脂ブレンドを調製することができ、第２のモノマーおよび第２のオリゴマーを用いて第２の樹脂ブレンドを調製することができる。この異なる樹脂ブレンドを第１の期間重合させ、次いで、一緒にして重合または樹脂の硬化を完了させる。いくつかの場合、第１および第２の樹脂ブレンドを互いに合わせ、次いで、本明細書に記載されるように基材に配置することができる。
【００６１】
いくつかの実施形態において、本明細書に記載の樹脂ブレンドは、他の材料と組み合わせて用いることができる。たとえば、本明細書に記載のシアネートエステルを用いて調製される樹脂中に、１つまたは複数の追加の材料が存在してよい。例示的な追加材料には、顔料、カーボンブラック、天然ゴム、シリコーンゴム、ウレタンゴム、ウレタン、ポリウレタン、ポリ塩化ビニル、ポリ塩化ビニリデン、ポリビニルアルコール、アクリル酸もしくはアクリル酸エステルもしくは他のビニルエステルモノマーとのこれらのコポリマー、フルオロプラスチック（たとえば、ＰＴＦＥ、ＦＥＰ、ＴＦＡ、ＥＴＦＥ、ＴＨＶなど）およびフルオロエラストマーを含めたフルオロポリマー、他の高分子材料またはこれらのブレンドが挙げられるが、これらに限定されない。フルオロポリマーが存在する場合、クロロトリフルオロエチレン（ＣＴＦＥ）およびフッ化ビニリデン（ＶＦ２）のモノマーを、ホモポリマーとして、またはＴＦＥ、ＨＦＰ、ＰＰＶＥ、ＰＭＶＥおよびエチレンもしくはプロピレンとのコポリマーとして、いずれかで使用することができる。さらに、フルオロポリマーは、ペルフルオロプロピルおよびペルフルオロメチルビニルエーテルを含めた、テトラフルオロエチレン（ＴＦＥ）、ヘキサフルオロプロピレン（ＨＦＰ）およびフルオロビニルエーテルのホモポリマーおよびコポリマーなどのペルフルオロポリマーを含み得る。
【００６２】
ある特定の実施形態において、上記の樹脂の１つまたは複数は、好適な基材とともに使用され、プリプレグまたは硬化物品をもたらし得る。当該樹脂、プリプレグおよび硬化物品の正確な特性は異なる場合があるが、いくつかの場合、当該プリプレグは、（１）１０ＧＨｚＭＨｚで２．７以下の誘電率（ＡＳＴＭ  ２５２０に従って測定した場合）、より詳細には２．６、２．５もしくはさらに２．４以下の誘電率、（２）０．００３以下、より詳細には０．００２７５、０．００２５以下、もしくはさらに０．００２２５以下の誘電正接（ＡＳＴＭ  ２５２０に従って測定した場合）、ならびに（３）１．５％以下、より詳細には１．４％、１．３％、１．２５％、１．１％、１％以下、もしくはさらに０．７５％以下の吸水率（ＡＳＴＭ  Ｄ５７０−９８に従って測定した場合）の物理的特性のうちの１つまたは複数を有し得る。他の実施形態において、当該硬化物品は、望ましくは、（１）１０ＧＨｚで２．７以下の誘電率（ＡＳＴＭ  ２５２０に従って測定した場合）、より詳細には２．６、２．５もしくはさらに２．４以下の誘電率、（２）０．００３以下、より詳細には０．００２７５、０．００２５以下、もしくはさらに０．００２２５以下の誘電正接（ＡＳＴＭ  ２５２０に従って測定した場合）、ならびに（３）１．５％以下、より詳細には１．４％、１．３％、１．２５％、１．１％、１％以下、もしくはさらに０．７５％以下の吸水率（ＡＳＴＭ  Ｄ３４１８−０３に従って測定した場合）の物理的特性のうちの１つまたは複数を備える。
【００６３】
ある特定の実施形態において、図１を参照すると、２つの層１１０および１２０を備えるプリプレグ１００が示されている。層１１０、１２０のそれぞれは、同一でもよいし、異なっていてもよい。いくつかの実施形態において、層１１０、１２０の少なくとも１つは、本明細書に記載の樹脂の１つまたは複数を含む。たとえば、層１１０、１２０の１つは、本明細書に記載される樹脂ブレンドをプレポリマーの形態で含み得る。所望により、触媒が当該樹脂ブレンドと組み合わされて存在してよい。層１１０、１２０は、たとえば、共通譲渡された米国特許第７，１５３，７９２号に記載されているような所望の方法で配向された糸または繊維をそれぞれ含み得る。当該特許の開示全体は、参照により本明細書に援用される。プリプレグを調製する際は、本明細書に記載される樹脂の構成要素を混合するか、または一緒にし、この混合物を層１１０、１２０のそれぞれに塗布、配置、含浸または他の方法で添加することができ、たとえば、層のそれぞれを当該樹脂ブレンドを含む溶液または混合物に浸漬することができる。次いで、この層に触媒を添加することができる。他の場合、樹脂を最初に形成し、次いで層に添加してもよい。たとえば、樹脂を最初に形成し、層のそれぞれを当該樹脂に浸漬させて各層に樹脂を添加してもよい。層１１０、１２０のそれぞれは、１つの層をもう一方の層の上に配置することにより結合させ、得られたプリプレグを硬化させて硬化物品を得ることができる。硬化工程の例を、以下でより詳細に説明する。硬化の前に、プリプレグ１００を所望の形状および所望の寸法、たとえばアンテナまたは通信構造物を覆うのに有効なドーム形状になるように成形または形成することができる。例示的な成形方法および形成方法は、本明細書中以下に説明する。
【００６４】
いくつかの構成において、当該物品は、３つまたはそれ以上の層であって、それぞれの層が互いに重ね合わされ、当該物品が得られるように硬化された層を備え得る。図２を参照すると、３つの層２１０、２２０および２３０を備えるプリプレグ２００が示されている。層２２０の組成は、層２１０および２３０の組成と異なる。たとえば、３つの層２１０、２２０および２３０の樹脂は、同一であり得るが、層２２０に存在する基材が異なり得る。他の場合、層２１０、２２０および２３０中の基材は、同一であり得るが、層２２０に存在する樹脂が異なり得る。さらなる構成では、層２２０の樹脂および基材は、層２１０および２３０の樹脂および基材と異なり得る。いくつかの場合、層２１０、２２０および２３０のそれぞれに存在する樹脂および基材は、同一であり得るが、存在する基材の厚さまたは樹脂の量は、層の１つで異なり得る。本開示の利益を考慮して、層の１つが物理的または化学的に異なる、３つまたはそれ以上の層を用いる他の構成が当業者によって選択され得る。
【００６５】
ある特定の場合、当該プリプレグは、プリプレグ上に配置された１つまたは複数の追加の層または材料を有し得る。たとえば、図３を参照すると、プリプレグ３００は、第１の層３１０の表面上に配置された保護カバー３３０を備え得る。層３１０は、もう１つの層３２０に結合される。保護カバー３３０は、フィルム、コーティング、レイヤー、ラミネートまたはカバー３３０の下にある層を保護する役割を果たすことができる他の好適なカバーの形態を取ることができる。いくつかの実施形態において、当該カバーは、所望の波長が構造体を通過して、下にあるアンテナまたは電子機器に届くようにしつつ、ある特定の周波数以外の波長を遮るように設計され得る。たとえば、カバー３３０は、透過域内の周波数がプリプレグ３００を透過できる透過域をもたらすように、ローパスフィルタ、ハイパスフィルタまたはその両方として構成することができる。単一のカバー３３０が示されているが、２つまたはそれ以上のカバー、層などが存在してもよい。さらに、所望により、カバーを層３２０の上に配置させ、カバーがプリプレグ３００中の層の間に挟まれるようにしてよい。いくつかの場合、カバー３３０は、美観のために選択され得る。たとえば、カムフラージュまたは選択的着色を施すことができるが、これはいかなる保護上または機能上の特性も有するものではない。いくつかの実施形態において、カバー３３０は、プリプレグ中に存在するものとは異なる材料を含み得る。たとえば、当該カバーは、超高分子量ポリエチレン（ＵＨＭＷＰＥ）または繊維強化ＵＨＭＷＰＥを含み得る。他の場合、カバー３３０は、ポリエーテルエーテルケトン（ＰＥＥＫ）または繊維強化ＰＥＥＫを含み得る。本開示の利益を考慮して、当該プリプレグの基材中に存在する材料とは異なる、別の好適なカバー材料が当業者によって選択され得る。
【００６６】
ある特定の実施形態において、多くの異なる基材を、本明細書に記載のプリプレグを調製するために使用することができる。いくつかの実施形態において、当該プリプレグまたは硬化物品中に基材が存在する場合、当該基材は、通常、電波またはマイクロ波（または別の所望の電磁波周波数）に対して透過性である。たとえば、当該基材は、この基材によって形成された構造体の内部にある送信機から送信された無線信号またはマイクロ波信号を通すことができる。さらに、当該基材は、この基材によって形成された構造体の内部にある受信機が、別の装置またはシステムの物体から反射されたもしくは送信機から送信された無線信号もしくはマイクロ波信号の受信を可能にするものである。当該硬化物品は、概して薄壁であるが、構造的に堅固であり、物品が遭遇する種々の力に耐えられる。
【００６７】
ある特定の実施例において、本明細書に記載される物品の基材は、本明細書に記載の通りに調製される樹脂を含浸できる多孔性基材であり得る。当該基材は、織布、不織布、セラミック、プラスチック、ガラス、ポリマーであり得、またはこれらを含んでもよく、または他の形態を取ることもできる。いくつかの場合、当該基材は、ガラス繊維、ナイロン、ポリエステル、ポリエーテルスルホン、アラミド（Ｄｕｐｏｎｔから入手可能なＫＥＶＬＡＲ（登録商標）またはＮＯＭＥＸ（登録商標）など）、ポリエチレン、ポリプロピレン、ポリオレフィン、ポリイミド、ポリアミド、ポリアミドイミド、ポリフェニレンスルファイド、カーボン、カーボンブラック、グラファイト、ダイヤモンド、ポリベンゾイミダゾール（ＰＢＩ）、ポリベンゾオキサゾール（ＰＢＯ）、ハロカーボンまたは他の好適な材料を含み得る。いくつかの場合、当該基材は、１つまたは複数のガラスの形態を含み得る。たとえば、基材は、Ｅ−ガラス（約１重量パーセント未満のアルカリ酸化物を含むアルミノホウケイ酸ガラス）、Ａ−ガラス（実質的に酸化ホウ素を含まないアルカリ石灰ガラス）、Ｅ−ＣＲ−ガラス（１重量％未満のアルカリ酸化物を含むアルミノ石灰ケイ酸塩）、Ｃ−ガラス（酸化ホウ素の含有量が高いアルカリ石灰ガラス）、Ｄ−ガラス（誘電率の低いホウケイ酸ガラス）、Ｌ−ガラス（光学素子に一般に用いられる超低分散ガラス）、Ｒ−ガラス（ＭｇＯおよびＣａＯを実質的にほとんど含まないアルミノケイ酸ガラス）、Ｓ−ガラス（ＣａＯを含まず、ＭｇＯの含有量が高いアルミノケイ酸ガラス）から製造され得る。
【００６８】
いくつかの場合、基材は、繊維を含まなくてもよいし、さらなる強度を得るために繊維強化してもよい。繊維が存在する場合、その繊維は、熱可塑性繊維、熱硬化性繊維、ガラス繊維、セラミック繊維、金属繊維または他の好適な種類の繊維であり得る。たとえば、Ｅ−ガラス繊維、Ａ−ガラス繊維、Ｅ−ＣＲ−ガラス繊維、Ｃ−ガラス繊維、Ｄ−ガラス繊維、Ｒ−ガラス繊維およびＳ−ガラス繊維から選択される１つまたは複数のガラス繊維を基材に使用することができる。基材は、第１の材料（たとえば織布）および第２の異なる材料（たとえばガラス繊維）を所望により含み得る。この異なる材料は、複数層のプリプレグの個々の層として存在してもよいし、各範囲または各区画または同じ層に存在してもよい。いくつかの実施形態において、当該繊維は、本明細書に記載の樹脂、たとえば式（Ｉ）〜（ＩＩＩ）の樹脂を基材に添加する前に、当該樹脂に直接添加してよい。他の場合、２つまたはそれ以上の異なる種類の繊維が当該基材または最終物品に存在する。
【００６９】
ある特定の実施形態において、本明細書に記載の基材および／または本明細書に記載の樹脂は、１つまたは複数の添加剤を含み得る。たとえば、当該基材は、水晶、石英、ガラス粒子、安定化剤、難燃剤（ハロゲン系難燃剤、リン系難燃剤など）、防煙剤、または当該基材を備える硬化物品に１つもしくは複数の所望の物理的特性を付与する他の材料を含み得る。ある特定の実施例において、１つまたは複数の金属触媒が当該樹脂に添加され得る。たとえば、金属触媒、たとえばクロムアセチルアセトナートなどの遷移金属触媒が当該樹脂に添加され得る。いくつかの場合、プリプレグが硬化して最終物品を形成する速度を上げる（または下げる）ために、１つまたは複数の硬化剤（ｈａｒｄｅｎｅｒ）または硬化剤（ｃｕｒｉｎｇ  ａｇｅｎｔ）が当該基材もしくは樹脂または両方に含まれ得る。プリプレグは、概して、硬化すると、柔軟性のない硬い物品を形成する。このような硬い構造体は、望ましくは、下にある電子機器を天候または不必要な物理的接触による損傷から保護するのに好適である。一方、他の場合において、当該硬化物品は、硬化後、少なくともある程度は可撓性であり得、または硬化後に可撓性である部分を含んでもよい。この可撓性物品は、所望の形状に少なくともある程度折り曲げることができ、適切な締結具、たとえばボルト、スクリュー、接着剤、リベットまたは他の好適な締結具を用いて、この所望の形状を保持し得る。
【００７０】
いくつかの実施形態において、本明細書に記載の物品は、プリプレグ層に結合された１つまたは複数の追加の層を備え得る。たとえば、当該硬化物品の全体的な厚さを、重量をあまり大きくすることなく増やすために、本明細書に記載の樹脂を含むプリプレグ層の間に、多孔性、発泡体またはハニカム状の構造体が存在してよい。あるいは、当該物品の全体的な厚さを増やすために、内側表面上、たとえばアンテナまたは他の電子機器の近くの表面上に発泡体が存在してよい。このような発泡体または他の層が存在する場合、当該他の層に選択される材料は、望ましくは、最終物品の物理的特性を変えるものではなく、たとえば、当該最終物品は、（１）１０ＧＨｚで２．７以下の誘電率（ＡＳＴＭ  ２５２０に従って測定した場合）、より詳細には２．６、２．５もしくはさらに２．４以下の誘電率、（２）０．００３以下、より詳細には０．００２７５、０．００２５以下、もしくはさらに０．００２２５以下の誘電正接（ＡＳＴＭ  ２５２０に従って測定した場合）、ならびに（３）１．５％以下、より詳細には１．４％、１．３％、１．２５％、１．１％、１％以下、もしくはさらに０．７５％以下の吸水率（ＡＳＴＭ  Ｄ５７０−９８に従って測定した場合）の１つまたは複数を引き続き備える。
【００７１】
いくつかの実施例において、本明細書に記載のプリプレグは、多数の異なる好適な方法を用いて硬化され得る。たとえば、当該プリプレグを加熱して樹脂を重合し、プリプレグを硬化する。用いられる正確な硬化温度は、選択される具体的な樹脂ブレンドによるが、例示的な硬化温度には、８０℃〜約１００℃または約１５０℃〜約２００℃が挙げられるが、これらに限定されない。いくつかの実施形態において、当該樹脂にて使用するために選択されるモノマーおよびオリゴマーは、２つまたはそれ以上の異なる温度工程で硬化される二重硬化性樹脂をもたらし得る。いかなる特定の科学的理論に束縛されるものではないが、二重硬化、たとえば２つの異なる温度での硬化により生じる重合生成物は、硬化期間の単一の温度での硬化により生じる生成物とは異なり得る。いくつかの場合、当該樹脂材料を触媒と合わせ、約７０℃〜約１１０℃の温度にて第１の期間で第１の硬化を行うことができる。次いで、この樹脂を第２の期間でより高い温度、たとえば約１５０〜２００℃にて第２の期間硬化することができる。所望により、第１および第２の硬化温度よりも高い第３の硬化温度を用いることもできる。重合が停止または終了すると、当該樹脂は、望ましくは、２．７未満の誘電率、０．００３未満の誘電正接および１．５％未満の吸湿率をもたらす。いくつかの場合、第１の硬化温度中における重合度を制限するために、当該樹脂に速度を制限する化合物を含むのが望ましい場合がある。たとえば、重合が第１の硬化温度中に完了しないことを確実にするために、トリフェニルホスフィンなどのホスフィンまたは他の好適な速度抑制剤を添加してよい。他の場合、二重硬化温度は、単一の硬化工程を用いて作製される同等の樹脂よりもガラス転移温度のより大きい樹脂（またはプリプレグまたは最終硬化物品）をもたらすように選択することができる。
【００７２】
ある特定の実施例において、本明細書に記載のプリプレグは、成形装置、真空バッグ装置などの好適な装置を用いて、または他の好適な方法および装置を用いて硬化することができる。所望により、酸素もしくは他のガスまたは不活性ガス（たとえば窒素）を排除した実質的に不活性な環境にて硬化を実施してもよいし、所望により硬化装置内に入れてもよい。いくつかの場合、硬化を、たとえばレドームなどの物品にて使用するのに望ましい形状にプリプレグを形成することと同時に行ってもよい。たとえば、当該プリプレグを用いてレドームを形成する場合、ドームまたは一部を切り取った球体を形成するために、このプリプレグを互いに結合可能な部分片に形成することができる。それぞれ個別の部分片は、所望の大きさおよび厚さに成形または形成し、次いで他の部分片に結合させ、レドーム構造体をもたらすことができる。図４を参照すると、システム４００は、アンテナ４０４を保護するように構築され、かつ配置されたレドーム４０２を備える。アンテナ４０４は、電源およびコントローラまたはプロセッサなどの電子機器（図示せず）を含み得る支持構造体４０６上に取り付けられ、所望により、構造体４０６の下に位置するコントローラまたはプロセッサに電気的に結合され得る。システム４００の使用において、アンテナ４０４は、支持構造体４０６上に同様に支持されるレドーム４０２によって覆われる。あるいは、アンテナ４０４は、建物上に設置すること、地上に置くこと、航空機、レクリエーション用車両、列車、バス、地下鉄、自動車両またはそれ自体が可動式であり得る他の装置に連結することができる。レドーム４０２は、アンテナ４０４によって送信および受信される信号に著しい障害をもたらすことなく、環境要素からアンテナ４０４を保護するために、本明細書に記載される樹脂のうちの１つまたは複数を用いて形成した好適な構造体を備える。たとえば、レドーム４０２は、１０ＧＨｚで２．７以下の誘電率（ＡＳＴＭ  ２５２０に従って測定した場合）、より詳細には２．６、２．５またはさらに２．４以下の誘電率を有する最終的なレドーム構造体をもたらすように、本明細書に記載される樹脂のうちの１つまたは複数を含む、１つまたは複数のプリプレグもしくは層を用いて作製することができる。いくつかの場合、レドーム４０２は、０．００３以下、より詳細には０．００２７５、０．００２５以下、またはさらに０．００２２５以下の誘電正接（ＡＳＴＭ  ２５２０に従って測定した場合）を有し得る。さらなる構成において、レドーム４０２は、１．５％以下、より詳細には１．４％、１．３％、１．２５％、１．１％、１％以下またはさらに０．７５％以下の吸水率（ＡＳＴＭ  Ｄ５７０−９８に従って測定した場合）も有し得る。いくつかの実施形態において、レドーム４０２は、複数の層を互いに結合することにより作製され、複数の層の少なくとも１つは、本明細書に記載されるように基材および樹脂を含む。
【００７３】
ある特定の実施形態において、図４のレドーム４０２の下には皿の内部にアンテナが示されているが、当該アンテナは、より大きなシステムの一部であってもよいし、代わりに他の電子機器がレドームの下に存在してもよい。たとえば、アンテナ４０４は、高周波数レーダアンテナであり得る。他の場合、アンテナ４０４は、フェーズドアレイまたは皿（パラボラディッシュ、分割円筒型ディッシュなど）であり得、かつ回転式または非回転式であり得る。いくつかの場合、アンテナ４０４およびレドーム４０２は、多数の異なる種類のレーダシステム集合体の一部であり得る。たとえば、レドーム４０２は、気象レーダシステムおよび空港レーダシステムとともに使用することができる。ある特定の実施例において、システム４００は、レーダアンテナを用いる代わりに、衛星通信アンテナであるもののような他のアンテナ４０４を含むことができる。他の場合、レドーム４０４は、セルラ通信システムの一部として使用して、下にあるアンテナを天候から保護することができる。いくつかの実施形態において、レドームは、たとえばＷｉ−ＦｉまたはＢｌｕｅｔｏｏｔｈ（登録商標）システム外の無線通信機器の一部であってよく、装置間の通信を提供することができる。たとえば、レドームおよびＷｉ−Ｆｉ装置は、ユーザが携帯電話、ラップトップ、タブレットなどのモバイルデバイスを介して広帯域通信機器にアクセスできるようにする移動通信システムの一部であってよい。Ｗｉ−Ｆｉ装置／レドームシステムは、移動車両または固定構造体、たとえば電柱、建物の壁などに取り付けることができる。いくつかの実施形態において、通信システムは、レーダシステムとして機能するように構成された第１のシステムおよび無線アクセスを提供するように構成された第２のシステムを備え得る。たとえば、航空機または船の単一レドームは、航空機または船のユーザがモバイルデバイスおよびＷｉ−Ｆｉシステムを介して無線通信を行えるようにするためのレーダシステムおよびＷｉ−Ｆｉシステムを収容し得る。
【００７４】
いくつかの実施例において、レドームは、自動車両、トラック、バス、列車、地下鉄、飛行機、船、潜水艦などの車両上に存在してよい。たとえば、レドームは、車両の前または後ろのバンパー（またはその両方）に一体化され（または取り付けられ）、近接検出のために波長を送信および受信し得る、下にあるアンテナを保護することができる。他の場合、レドームは、車両からの通信を送信し、車両への通信を受信するように車両の一部であってよく、たとえば、セルラ通信網または船、飛行機および列車に設置されるものなどの無線通信システムの一部であってよい。当該レドームが、船、飛行機または列車の一部である場合、抵抗を大幅に増大させないように、空力的形状を取ることができる。当該レドームが水中用途、たとえば潜水艦でソナーシステムを保護するために提供される場合、または水中通信システムにて提供される場合、当該レドームは、下にある任意のアンテナまたは他の通信機器を保護するために、永久構造物に対して密閉され得、レドームとその構造物の間に流体密封が存在するようにする。通信機器が、たとえば海面下にある容器から水面へと展開される場合、当該レドームは、外部の浮袋または他の浮上装置を要することなく水面に浮上することができるように、浮揚性であり得る。本明細書に記載されるレドームの低吸湿性は、レドーム内部の電子機器への送信および当該電子機器からの送信にいかなる実質的な障害を伴わずに、海水中および他の湿潤環境中におけるレドームの使用を可能にするものである。
【００７５】
ある特定の実施形態において、本明細書に記載のレドームは、電子機器と一体化され、電子機器による信号の受信および／または送信を可能にするのと同時に、電子機器を保護するようにしてよい。たとえば、埋め込み型微小アンテナを有する一体化レドームを携帯電話が備えるようにしてよい。所望により、微小アンテナは、当該電話の信号受信性能全体を向上させるために、回転または移動するように構成することができる。携帯電話には、タッチスクリーンが電気または無線により連結され、ユーザによる電話機能へのアクセスを可能にすることができる。いくつかの実施形態において、当該レドームは、車両の構造要素、たとえばバンパー、非常灯、ノーズコーンまたは他の車両要素に一体化させ、レドームが当該車両の構造部の一般的形状を取るようにしてよい。
【００７６】
いくつかの実施形態において、本明細書に記載のレドームは、軍事作戦通信または非常作戦通信のために用いることができる。たとえば、軍関係者、警察車両、非常災害対策本部などが、お互いに通信するために、電波スキャンされる周波数を介した通常以外の専用無線帯域の使用を望む場合がある。従来のハンドヘルドスキャナは、約２９ＭＨｚ〜約１．３ＧＨｚの周波数をスキャンすることができる。これらの周波数は、３０ＭＨｚ〜約３３０ＭＨｚの周波数用の超短波（ＶＨＦ）または約３３０ＭＨｚ〜約２．９ＧＨｚの周波数用の極超短波（ＵＨＦ）と一般に呼ばれる。本明細書に記載のレドームがＶＨＦおよびＵＨＦの帯域を使用できる場合、これらの周波数で送信される非常作戦通信は、ハンドヘルドスキャナを用いれば誰でも受信し、聞くことができる。一般による受信を回避するために、本明細書に記載のレドームを、Ｓバンド（２〜４ＧＨｚ）、Ｃバンド（４〜８ＧＨｚ）、Ｘバンド（８〜１２ＧＨｚ）、Ｋｕバンド（１２〜１８ＧＨｚ）、Ｋバンド（１８〜２６．５ＧＨｚ）、Ｋａバンド（２６．５〜４０ＧＨｚ）、Ｑバンド（３０〜５０ＧＨｚ）、Ｕバンド（４０〜６０ＧＨｚ）、Ｖバンド（５０〜７５ＧＨｚ）、Ｅバンド（６０〜９０ＧＨｚ）、Ｗバンド（７５〜１１０ＧＨｚ）、Ｆバンド（９０〜１４０ＧＨｚ）またはＤバンド（１１０〜１７０ＧＨｚ）にて信号を送信または受信するための送信機／受信機と組み合わせることができる。特に、ＫａバンドおよびＱバンドなどの帯域は、衛星通信にて使用することができる。たとえば、衛星は、レドームおよびその下にある、２０〜５０ＧＨｚ範囲の信号を送信／受信するように構成された送信機／受信機を含み得る。さらに、２０〜５０ＧＨｚの周波数は、目標物の近距離目標設定のための航空機のノーズコーンレーダシステム（またはノーズ以外に配置されるレーダシステム）に使用することができる。所望により、航空機上のレドームの形状をステルス様性能をもたらすように、たとえば、レドームには、レーダー波を直ちに反射し、敵側による航空機の検出を可能にするような形状をいかなる部分にも含まないように構築することができる。衛星は、通信衛星、たとえば静止軌道、楕円軌道もしくは他の軌道を有するもの、または他の種類の衛星または類似の装置、たとえば、気象衛星、軍事衛星、天文衛星、航法衛星、偵察衛星、地球観測衛星、宇宙ステーション上のものもしくは地球の軌道を周回する他の装置の形態を取ることができる。他の場合、本明細書に記載の樹脂および物品は、ソナーシステム、たとえば、海軍によって使用される、通常、１００〜５００Ｈｚまたは１ｋＨｚ〜１０ｋＨｚの範囲の低周波数を検出するために設計されるソナーシステムを覆うために使用することができる。当該ソナーシステムは、たとえば海底に配置して、固定してもよいし、または船舶もしくは潜水艦などの船の一部であってもよい。
【００７７】
ある特定の実施例において、図５を参照すると、電子機器５５０を覆うレドーム５１０の側面図が示されている。レドーム５１０は、本明細書に記載される複数の層５１５を備える。当該レドームは、内側絶縁層５２０を備え得、所望により、電子機器５５０を各要素から絶縁し、または空調装置（図示せず）がレドーム５１０内の任意の電子機器に冷風を供給する場合、レドーム内部からの熱損失を防ぐ。レドーム５１０は、レドーム５１０を一体化して連結している部分の構造支持体要素５２５もまた含み得る。レドーム５１０の正確な厚みは、レドーム５１０の使用目的に応じて変化し得るが、いくつかの場合、その厚みは、約０．０１インチ厚〜約０．５インチ厚、より好ましくは約０．０１インチ〜約０．２インチ、たとえば約０．０７インチ〜約０．１５インチである。電子機器５５０は、本明細書に記載されるように多数の形態を取り得、アンテナまたは信号の送信および受信が可能な送信機／受信機を含み得る。いくつかの実施形態において、電子機器５５０は、レーダシステム、ソナーシステム、通信システム、たとえばＷｉ−Ｆｉシステム、Ｂｌｕｅｔｏｏｔｈ（登録商標）システム、無線システム、セルラ通信システム、衛星システムまたは他の好適なシステムの一部であってよい、
【００７８】
いくつかの実施形態において、本明細書に記載のプリプレグおよび樹脂は、薄板レドームを構築するために使用することができる。正確な構成は変わり得るが、薄板レドームは、操作周波数における波長と比較して小さいものである。他の場合、当該レドームは、レドームが波長の約半分と同等の厚さを有する場合、半波長レドームとして構築することができる。本明細書に記載の材料およびプリプレグを用いて、４分の１波長レドームなどの他の変形形態も作製することができる。
【００７９】
１から９５までの数を付番した以下の項は、本明細書に記載の種々の実施形態を定めるものである。
【００８０】
１．互いに結合された複数の層を含むレドームであって、複数の層のうちの少なくとも１つが、基材と、２．７未満の誘電率、少なくとも１５０℃、特に少なくとも１７５℃のガラス転移温度および１．５％未満の吸湿率をレドームにもたらす、有効量のシアネートモノマーおよび有効量のシアネートエステルオリゴマーから調製された硬化樹脂ブレンドとを含む、レドーム。
【００８１】
２．モノマーが式（Ｉ）の化合物である、項１に記載のレドーム。
【００８２】
【化１３】
2016532354.tif 000015
【００８３】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。
【００８４】
３．モノマーが式（ＩＩ）の化合物である、項１に記載のレドーム。
【００８５】
【化１４】
2016532354.tif 000016
【００８６】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【００８７】
４．モノマーが式（ＩＩＩ）の化合物である、項１に記載のレドーム。
【００８８】
【化１５】
2016532354.tif 000017
【００８９】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【００９０】
５．モノマーが式（ＩＶ）の化合物である、項１に記載のレドーム。
【００９１】
【化１６】
2016532354.tif 000018
【００９２】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【００９３】
６．モノマーが式（Ｖ）の化合物である、項１に記載のレドーム。
【００９４】
【化１７】
2016532354.tif 000019
【００９５】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【００９６】
７．モノマーが式（ＶＩ）の化合物である、項１に記載のレドーム。
【００９７】
【化１８】
2016532354.tif 000020
【００９８】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【００９９】
８．モノマーが式（ＶＩＩ）の化合物である、項１に記載のレドーム。
【０１００】
【化１９】
2016532354.tif 000021
【０１０１】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。
【０１０２】
９．モノマーが式（ＶＩＩＩ）の化合物である、項１に記載のレドーム。
【０１０３】
【化２０】
2016532354.tif 000022
【０１０４】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１０５】
１０．モノマーが式（ＩＸ）の化合物である、項１に記載のレドーム。
【０１０６】
【化２１】
2016532354.tif 000023
【０１０７】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。
【０１０８】
１１．オリゴマーが、式（Ｉ）〜（ＩＸ）を有する化合物からそれぞれ選択される２つまたはそれ以上のモノマー単位を含むシアネートエステルオリゴマーである、項１〜１０のいずれか一項に記載のレドーム。
【０１０９】
１２．シアネートモノマーがビスフェノールジシアネート基を含み、シアネートエステルオリゴマーがジフェニルシアネート基を含む、項１に記載のレドーム。
【０１１０】
１３．モノマーが約３０〜７０重量パーセントで存在する、項１に記載のレドーム。
【０１１１】
１４．オリゴマーが約７０〜３０重量パーセントで存在する、項１３に記載のレドーム。
【０１１２】
１５．樹脂ブレンドに添加された少なくとも１つのフェノールをさらに含む、項１に記載のレドーム。
【０１１３】
１６．樹脂に添加された少なくとも１つの金属触媒をさらに含む、項１５に記載のレドーム。
【０１１４】
１７．基材が、織布、不織布、セラミック、プラスチック、ガラス、ガラス繊維、ナイロン、ポリエステル、ポリエーテルスルホン、アラミド、ポリエチレン、ポリプロピレン、ポリオレフィン、ポリイミド、ポリアミド、ポリアミドイミド、ポリフェニレンスルファイド、カーボン、カーボンブラック、グラファイト、ダイヤモンド、ポリベンゾイミダゾール、ポリベンゾオキサゾールまたはハロカーボンのうちの１つまたは複数を含む、項１に記載のレドーム。
【０１１５】
１８．重量によるモノマーの有効量が、重量によるオリゴマーの有効量を上回る、項１に記載のレドーム。
【０１１６】
１９．０．００４未満の誘電正接をさらに備える、項１に記載のレドーム。
【０１１７】
２０．レドームの内面に配置された絶縁材料をさらに含む、項１に記載のレドーム。
【０１１８】
２１．互いに結合された複数の層を備えるプリプレグであって、複数の層のうちの少なくとも１つが、基材と、２．７未満の誘電率、少なくとも１５０℃、特に少なくとも１７５℃のガラス転移温度および１．５％未満の吸湿率を備える硬化樹脂をもたらす、有効量のシアネートモノマーおよび有効量のシアネートエステルオリゴマーを含む樹脂ブレンドとを含む、プリプレグ。
【０１１９】
２２．モノマーが式（Ｉ）の化合物である、項２１に記載のプリプレグ。
【０１２０】
【化２２】
2016532354.tif 000024
【０１２１】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１２２】
２３．モノマーが式（ＩＩ）の化合物である、項２１に記載のプリプレグ。
【０１２３】
【化２３】
2016532354.tif 000025
【０１２４】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１２５】
２４．モノマーが式（ＩＩＩ）の化合物である、項２１に記載のプリプレグ。
【０１２６】
【化２４】
2016532354.tif 000026
【０１２７】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１２８】
２５．モノマーが式（ＩＶ）の化合物である、項２１に記載のプリプレグ。
【０１２９】
【化２５】
2016532354.tif 000027
【０１３０】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１３１】
２６．モノマーが式（Ｖ）の化合物である、項２１に記載のプリプレグ。
【０１３２】
【化２６】
2016532354.tif 000028
【０１３３】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１３４】
２７．モノマーが式（ＶＩ）の化合物である、項２１に記載のプリプレグ。
【０１３５】
【化２７】
2016532354.tif 000029
【０１３６】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１３７】
２８．モノマーが式（ＶＩＩ）の化合物である、項２１に記載のプリプレグ。
【０１３８】
【化２８】
2016532354.tif 000030
【０１３９】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。
【０１４０】
２９．モノマーが式（ＶＩＩＩ）の化合物である、項２１に記載のプリプレグ。
【０１４１】
【化２９】
2016532354.tif 000031
【０１４２】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１４３】
３０．モノマーが式（ＩＸ）の化合物である、項２１に記載のプリプレグ。
【０１４４】
【化３０】
2016532354.tif 000032
【０１４５】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。
【０１４６】
３１．オリゴマーが、式（Ｉ）〜（ＩＸ）を有する化合物からそれぞれ選択される２つまたはそれ以上のモノマー単位を含むシアネートエステルオリゴマーである、項２１〜３０のいずれか一項に記載のプリプレグ。
【０１４７】
３２．シアネートモノマーがビスフェノールジシアネート基を含み、シアネートエステルオリゴマーがジフェニルシアネート基を含む、項２１に記載のプリプレグ。
【０１４８】
３３．モノマーが約３０〜７０重量パーセントで存在する、項２１に記載のプリプレグ。
【０１４９】
３４．オリゴマーが約７０〜３０重量パーセントで存在する、項３３に記載のプリプレグ。
【０１５０】
３５．樹脂ブレンドに添加された少なくとも１つのフェノールをさらに含む、項２１に記載のプリプレグ。
【０１５１】
３６．樹脂ブレンドに添加された少なくとも１つの金属触媒をさらに含む、項３５に記載のプリプレグ。
【０１５２】
３７．基材が、織布、不織布、セラミック、プラスチック、ガラス、ガラス繊維、ナイロン、ポリエステル、ポリエーテルスルホン、アラミド、ポリエチレン、ポリプロピレン、ポリオレフィン、ポリイミド、ポリアミド、ポリアミドイミド、ポリフェニレンスルファイド、カーボン、カーボンブラック、グラファイト、ダイヤモンド、ポリベンゾイミダゾール、ポリベンゾオキサゾールまたはハロカーボンのうちの１つまたは複数を含む、項２１に記載のプリプレグ。
【０１５３】
３８．重量によるモノマーの有効量が、重量によるオリゴマーの有効量を上回る、項２１に記載のプリプレグ。
【０１５４】
３９．０．００４未満の誘電正接をさらに備える、項２１に記載のプリプレグ。
【０１５５】
４０．プリプレグの層の少なくとも１つに結合されたカバーを含み得る、項２１に記載のプリプレグ。
【０１５６】
４１．２．７未満の誘電率、０．００４未満の誘電正接、少なくとも１５０℃、特に少なくとも１７５℃のガラス転移温度および１．５％未満の吸湿率を備える硬化樹脂をもたらす、有効量のシアネートエステルモノマーおよび有効量のシアネートエステルオリゴマーを含む樹脂ブレンド。
【０１５７】
４２．モノマーが式（Ｉ）の化合物である、項４１に記載の樹脂。
【０１５８】
【化３１】
2016532354.tif 000033
【０１５９】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１６０】
４３．モノマーが式（ＩＩ）の化合物である、項４１に記載の樹脂。
【０１６１】
【化３２】
2016532354.tif 000034
【０１６２】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１６３】
４４．モノマーが式（ＩＩＩ）の化合物である、項４１に記載の樹脂。
【０１６４】
【化３３】
2016532354.tif 000035
【０１６５】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１６６】
４５．モノマーが式（ＩＶ）の化合物である、項４１に記載の樹脂。
【０１６７】
【化３４】
2016532354.tif 000036
【０１６８】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１６９】
４６．モノマーが式（Ｖ）の化合物である、項４１に記載の樹脂。
【０１７０】
【化３５】
2016532354.tif 000037
【０１７１】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１７２】
４７．モノマーが式（ＶＩ）の化合物である、項４１に記載の樹脂。
【０１７３】
【化３６】
2016532354.tif 000038
【０１７４】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１７５】
４８．モノマーが式（ＶＩＩ）の化合物である、項４１に記載の樹脂。
【０１７６】
【化３７】
2016532354.tif 000039
【０１７７】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。
【０１７８】
４９．モノマーが式（ＶＩＩＩ）の化合物である、項４１に記載の樹脂。
【０１７９】
【化３８】
2016532354.tif 000040
【０１８０】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１８１】
５０．モノマーが式（ＩＸ）の化合物である、項４１に記載の樹脂。
【０１８２】
【化３９】
2016532354.tif 000041
【０１８３】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。
【０１８４】
５１．２．７未満の誘電率、０．００４未満の誘電正接、少なくとも１５０℃、特に少なくとも１７５℃のガラス転移温度および１．５％未満の吸湿率を備える硬化樹脂をもたらす、有効量の少なくとも２つのシアネートモノマーおよび有効量のシアネートエステルオリゴマーを含む樹脂ブレンド。
【０１８５】
５２．モノマーのうちの少なくとも１つが式（Ｉ）の化合物である、項５１に記載の樹脂。
【０１８６】
【化４０】
2016532354.tif 000042
【０１８７】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１８８】
５３．少なくとも１つのモノマーが式（ＩＩ）の化合物である、項５１に記載の樹脂。
【０１８９】
【化４１】
2016532354.tif 000043
【０１９０】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１９１】
５４．少なくとも１つのモノマーが式（ＩＩＩ）の化合物である、項５１に記載の樹脂。
【０１９２】
【化４２】
2016532354.tif 000044
【０１９３】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１９４】
５５．少なくとも１つのモノマーが式（ＩＶ）の化合物である、項５１に記載の樹脂。
【０１９５】
【化４３】
2016532354.tif 000045
【０１９６】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０１９７】
５６．少なくとも１つのモノマーが式（Ｖ）の化合物である、項５１に記載の樹脂。
【０１９８】
【化４４】
2016532354.tif 000046
【０１９９】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０２００】
５７．少なくとも１つのモノマーが式（ＶＩ）の化合物である、項５１に記載の樹脂。
【０２０１】
【化４５】
2016532354.tif 000047
【０２０２】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０２０３】
５８．少なくとも１つのモノマーが式（ＶＩＩ）の化合物である、項５１に記載の樹脂。
【０２０４】
【化４６】
2016532354.tif 000048
【０２０５】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。
【０２０６】
５９．少なくとも１つのモノマーが式（ＶＩＩＩ）の化合物である、項５１に記載の樹脂。
【０２０７】
【化４７】
2016532354.tif 000049
【０２０８】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択される。
【０２０９】
６０．少なくとも１つのモノマーが式（ＩＸ）の化合物である、項５１に記載の樹脂。
【０２１０】
【化４８】
2016532354.tif 000050
【０２１１】
式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。
【０２１２】
６１．項１〜２０のいずれか一項に記載のレドームと、
当該レドームによって覆われる電子機器と
を備えるシステム。
【０２１３】
６２．電子機器がアンテナを備える、項６１に記載のシステム。
【０２１４】
６３．レドームが航空機に設置されるように寸法調節され、配置される、項６１に記載のシステム。
【０２１５】
６４．レドームが船に設置されるように寸法調節され、配置される、項６１に記載のシステム。
【０２１６】
６５．レドームが船の胴体に設置されるように寸法調節され、配置され、前記レドームが船の運航中に水中に沈んでいる、項６１に記載のシステム。
【０２１７】
６６．電子機器がレーダシステムの一部である、項６１に記載のシステム。
【０２１８】
６７．電子機器がソナーシステムの一部である、項６１に記載のシステム。
【０２１９】
６８．電子機器が通信システムの一部である、項６１に記載のシステム。
【０２２０】
６９．通信システムが、Ｗｉ−Ｆｉシステム、Ｂｌｕｅｔｏｏｔｈ（登録商標）システム、無線システム、セルラ通信システムおよび衛星システムからなる群から選択される、項６８に記載のシステム。
【０２２１】
７０．送信機／受信機と、当該送信機／受信機を保護するように寸法調整され、配置される項１〜２０のいずれか一項に記載のレドームとを備える衛星。
【０２２２】
７１．自動車両であって、当該車両のバンパーに結合されるように構成された送信機／受信機を備え、結合された送信機／受信機を保護するように寸法調整され、配置される項１〜２０のいずれか一項に記載のレドームをさらに備える車両。
【０２２３】
７２．レーダシステムと、当該レーダシステムを覆い、保護するように構成された項１〜２０のいずれか一項に記載のレドームとを備える航空機。
【０２２４】
７３．レーダシステムが、航空機のノーズコーンまたは下面に位置する、項７２に記載の航空機。
【０２２５】
７４．レーダシステムと、当該レーダシステムを覆い、保護するように構成された項１〜２０のいずれか一項に記載のレドームとを備える船。
【０２２６】
７５．レーダシステムが、船の胴体の外面にあり、かつ船の運航時には水面下となる部分に配置される、項７４に記載の船。
【０２２７】
７６．ソナーシステムと、当該ソナーシステムを覆い、保護するように構成された項１〜２０のいずれか一項に記載のレドームとを備える潜水艦。
【０２２８】
７７．ソナーシステムが、潜水艦の胴体の外面に配置される、項７６に記載の潜水艦。
【０２２９】
７８．２．７未満の誘電率、少なくとも１５０℃、特に少なくとも１７５℃のガラス転移温度および１．５％未満の吸湿率を備えるレドームをもたらすために、
項４１〜６０のいずれか一項に記載の樹脂ブレンドを基材に配置すること、および
当該配置した樹脂を硬化することを含む、レドームを製造するための方法。
【０２３０】
７９．配置した樹脂を重合することが、０．００４未満の誘電正接を有するレドームももたらす、項７８に記載の方法。
【０２３１】
８０．樹脂の重合前または重合後に、少なくとも１つの添加剤を樹脂に添加することをさらに含む、項７８に記載の方法。
【０２３２】
８１．添加剤が、難燃剤、防煙剤または顔料である、項８０に記載の方法。
【０２３３】
８２．難燃剤、充填剤および硬化剤のうち１つまたは複数をさらに含む、項１〜２０のいずれか一項に記載のレドーム。
【０２３４】
８３．難燃剤、充填剤および硬化剤のうち１つまたは複数をさらに含む、項２１〜４０のいずれか一項に記載のプリプレグ。
【０２３５】
８４．難燃剤、充填剤および硬化剤のうち１つまたは複数をさらに含む、項４１〜６０のいずれか一項に記載の樹脂。
【０２３６】
８５．モノマーがジシクロペンタジエニルビスフェノールシアネートエステルである、項１に記載のレドーム。
【０２３７】
８６．モノマーがジシクロペンタジエニルビスフェノールシアネートエステルである、項２１に記載のプリプレグ。
【０２３８】
８７．モノマーがジシクロペンタジエニルビスフェノールシアネートエステルである、項４１または項５１に記載の樹脂。
【０２３９】
８８．オリゴマーがジシクロペンタジエニルビスフェノールシアネートエステルモノマー単位を含む、項１に記載のレドームまたは項２１に記載のプリプレグ。
【０２４０】
８９．オリゴマーがジシクロペンタジエニルビスフェノールシアネートエステルモノマー単位を含む、項４１または項５１に記載の樹脂。
【０２４１】
９０．互いに結合された複数の層を含むレドームであって、複数の層のうちの少なくとも１つが、基材と、２．７未満の誘電率、少なくとも１５０℃のガラス転移温度および１．５％未満の吸湿率をレドームにもたらす、式（Ｉ）〜（ＩＸ）のモノマーおよびジシクロペンタジエニルビスフェノールシアネートエステルモノマーから選択される有効量のシアネートモノマーから調製された硬化樹脂とを含む、レドーム。
【０２４２】
９１．互いに結合された複数の層を備えるプリプレグであって、複数の層のうちの少なくとも１つが、基材と、２．７未満の誘電率、少なくとも１５０℃のガラス転移温度および１．５％未満の吸湿率を備える硬化樹脂をもたらす、式（Ｉ）〜（ＩＸ）のモノマーおよびジシクロペンタジエニルビスフェノールシアネートエステルモノマーから選択される有効量のシアネートモノマーを含む樹脂とを含む、プリプレグ。
【０２４３】
９２．２．７未満の誘電率、０．００４未満の誘電正接、少なくとも１５０℃のガラス転移温度および１．５％未満の吸湿率を備える硬化樹脂をもたらす、式（Ｉ）〜（ＩＸ）のモノマーおよびジシクロペンタジエニルビスフェノールシアネートエステルモノマーから選択される有効量のシアネートエステルモノマーを含む樹脂。
【０２４４】
９３．樹脂に添加された少なくとも１つのフェノールをさらに含む、項９０に記載のレドームまたは項９１に記載のプリプレグまたは項９２に記載の樹脂。
【０２４５】
９４．樹脂に添加された少なくとも１つの金属触媒をさらに含む、項９０に記載のレドームまたは項９１に記載のプリプレグまたは項９２に記載の樹脂。
【０２４６】
９５．基材が、織布、不織布、セラミック、プラスチック、ガラス、ガラス繊維、ナイロン、ポリエステル、ポリエーテルスルホン、アラミド、ポリエチレン、ポリプロピレン、ポリオレフィン、ポリイミド、ポリアミド、ポリアミドイミド、ポリフェニレンスルファイド、カーボン、カーボンブラック、グラファイト、ダイヤモンド、ポリベンゾイミダゾール、ポリベンゾオキサゾールまたはハロカーボンのうちの１つまたは複数を含む、項９０に記載のレドームまたは項９１に記載のプリプレグ。
【０２４７】
本明細書に記載する技術の新規の態様および特徴のいくつかを例示するために、ある特定の具体的な実施例を以下に記載した。
【０２４８】
実施例にて使用される材料
使用したシアネートエステル材料は、ＨｕｎｔｓｍａｎおよびＬｏｎｚａから市販されているものを入手した。２，２−ビス（４−シアナトフェニル）プロパン（商品名：ＡｒｏＣｙ  Ｂ  １０、Ｈｕｎｔｓｍａｎより）、４，４’−（１，３−フェニレンジイソプロピリデン）ジフェニルシアネート（商品名：ＡｒｏＣｙ  ＸＵ  ３６６、Ｈｕｎｔｓｍａｎより）、４，４’−（１，３−フェニレンジイソプロピリデン）ジフェニルシアネートのオリゴマー（商品名：ＡｒｏＣｙ  ＸＵ  ３７８、Ｈｕｎｔｓｍａｎより）、エチリデンビス−４，１−フェニレンジシアネート（商品名：ＡｒｏＣｙ  Ｌ−１０、Ｈｕｎｔｓｍａｎより）、ＡｒｏＣｙ  ＸＵ  ３７１（商品名、Ｈｕｎｔｓｍａｎより）、ポリフェノールシアネート（Ｐｒｉｍａｓｅｔ  ＢＡ−３０００；Ｐｒｉｍａｓｅｔ  ＤＴ−４０００；Ｐｒｉｍａｓｅｔ  ＤＴ−７０００の各商品名、Ｌｏｎｚａより）。ノニルフェノールおよびクロムアセチルアセトナートは、Ｓｉｇｍａ−Ａｌｄｒｉｃｈから購入した。ｎｏｒｙｌ  ＳＡ９０００およびｎｏｒｙｌ  ＳＡ１２０などの熱可塑性材料はＳａｂｉｃから購入し、スリップ剤であるＣｒｏｄａｍｉｄｅ  ＥＲなどの脂肪酸アミドはＣｒｏｄａｍｉｄｅから購入した。Ｑｕａｒｔｚ  ４５８１ファイバーはＪＰＳから購入した。
【０２４９】
実施例１〜５
表１中の実施例１〜５は、ＡｒｏＣｙ  ＸＵ−３７８（オリゴマー）およびＡｒｏＣｙ  Ｂ−１０（モノマー）を使用して調製した種々の樹脂ブレンド配合物を示している。これらのブレンドを調製するために、ＡｒｏＣｙ  ＸＵ−３６６およびＡｒｏＣｙ  Ｂ−１０（総重量：５０ｇ）の混合物を４オンスガラスジャー内に置き、この混合物を１００℃で３０分間撹拌した。次に、ノニルフェノール（３．０ｇ；６％）中に溶解させたクロムアセチルアセトナート（７５ｍｇ；０．１５％）溶液を混合物に加え、次いで、この混合物を同じ温度で３分間撹拌した。樹脂ブレンドを予熱した円板状金型（直径２．５インチ×厚さ１／８インチ）中に注ぎ入れ、次いで、真空下にて３０分間１００℃で脱気した真空オーブン内に置いた。その後、このブレンドを１７７℃で２時間硬化させ、続いて２００℃で１時間後硬化させた。表１は、配合および各配合物について測定した物理的特性を示す。
【０２５０】
【表１】
2016532354.tif 000051
【０２５１】
吸湿率の百分率は、８５℃／８５％相対湿度にて１２日後に測定した。
【０２５２】
表１に示すように、樹脂ブレンド配合物（実施例２〜４）は、１ＭＨｚで２．７未満の誘電率を示した。特に、モノマーおよびオリゴマーがそれぞれ３０〜７０重量パーセントで存在する場合、好適な誘電率が得られた。実施例１は、オリゴマーのみを含み、モノマーを含まないため、好適なガラス転移温度、たとえば、１５０℃、特に少なくとも１７５℃を超えるＴｇをもたらさなかった。実施例５は、オリゴマーを含まず、単一モノマーであるシアネート化合物（２，２−ビス（４−シアナトフェニル）プロパン）を含むため、１ＭＨｚで２．７を超える誘電率となった。式１のオリゴマーおよび式５のモノマー化合物を重合させることでは、レドームでの使用に好適な特性をもたらす樹脂は得られなかった。これらの結果は、１ＭＨＺで２．７未満の誘電率をもたらすモノマーおよびオリゴマーの樹脂ブレンドと一致した。
【０２５３】
ガラス転移温度Ｔｇについても、すべての実施例で測定した。ブレンド配合物（実施例２〜４）は、閾値、たとえば摂氏約１５０度を上回るガラス転移温度をもたらした。
【０２５４】
実施例６〜９
実施例６〜９は、ＡｒｏＣｙ  ＸＵ−３７８（オリゴマー）およびＡｒｏＣｙ  ＸＵ−３６６（モノマー）を使用して調製した樹脂ブレンドを示している。実験手順は、実施例１〜５に関して記載したものと同じとした。表２は、配合および特性を示す。
【０２５５】
【表２】
2016532354.tif 000052
【０２５６】
表２に示すように、樹脂ブレンド配合物（実施例７および８）は、１ＭＨｚで２．７未満の誘電率をもたらした。ブレンドのうちの１つ（実施例７）の誘電正接を測定すると、許容範囲内、たとえば約０．００４またはそれ未満であった。各ブレンドのガラス転移温度は、許容範囲内、たとえば摂氏約１５０〜２４０度または約１５０℃、特に少なくとも１７５℃の閾値範囲を上回るものであった。
【０２５７】
ラミネート：実施例９の配合物を石英ファイバー（３５重量パーセントの樹脂含有量であるＪＰＳ  Ｑｕａｒｔｚ  ４５８１）に塗布してプリプレグを得た。このプリプレグを用いて１２層のラミネート（６インチ×６インチ）を作製し、１７７℃で２時間、２００℃で１時間の硬化条件を用いて真空バッグ内で硬化させた。このラミネートの誘電率（１０ＧＨｚ）を測定すると２．４１７であり、誘電正接（１０ＧＨｚ）を測定すると０．００１４であった。これは、２．７未満の誘電率および０．００３未満の誘電正接を有する、製造されるラミネートと一致する。これらの結果は、所望の特性を有する樹脂をもたらす、２つのシアナト基を含むモノマーと一致する。
【０２５８】
実施例１０〜１４
実施例１０〜１４は、ＡｒｏＣｙ  ＸＵ−３６６（モノマー）およびＡｒｏＣｙ  Ｂ−１０（モノマー）を使用して調製した。実験手順は、実施例１〜５に記載のものと同じとした。表３は、配合および特性を示す。
【０２５９】
【表３】
2016532354.tif 000053
【０２６０】
５０％以下のＡｒｏＣｙ  Ｂ−１０モノマーを使用する２つのモノマーブレンド配合物（実施例１１および１２）は、１ＭＨｚで２．７未満の誘電率をもたらした。実施例１１および１２のガラス転移温度は、許容範囲内、たとえば摂氏１５０〜２４０度であった。極小の実施例１１の吸湿率も極小であった。単一モノマー（配合１０および１４）を用いて調製した樹脂は、レドームでの使用に好適な誘電正接、たとえば０．００３未満の誘電正接をもたらさなかった。
【０２６１】
実施例１５〜１９
実施例１５〜１９は、ＡｒｏＣｙ  Ｌ−１０（モノマー）およびＡｒｏＣｙ  Ｂ−１０（モノマー）を使用して調製したポリマーを示す。実験手順は、実施例１〜５に記載のものと同じとした。表４は、配合および特性を示す。
【０２６２】
【表４】
2016532354.tif 000054
【０２６３】
ある特定のモノマーのブレンドを用いると、１ＭＨｚでの誘電率は、約２．７またはそれ以上である。これらの結果は、所望の物理的特性を有する樹脂をもたらさないある特定のモノマーブレンドと一致する。
【０２６４】
実施例２０〜２２
実施例２０〜２２は、ＡｒｏＣｙ  ＸＵ−３６６（モノマー）／ＸＵ−３７８（オリゴマー）／Ｂ−１０（モノマー）の３つの構成成分を使用して調製したポリマーを示す。実験手順は、実施例１〜５に記載のものと同じとした。表５は、配合および特性を示す。
【０２６５】
【表５】
2016532354.tif 000055
【０２６６】
ＡｒｏＣｙ  ＸＵ−３６６（４，４’−（１，３−フェニレンジイソプロピリデン）ジフェニルシアネート）モノマーを重量の大部分（４０重量％）に含む、式２０の誘電率は、他の２つの配合物よりも低かった。
【０２６７】
実施例２２〜２５は、ＡｒｏＣｙ  ＸＵ−３６６、ポリフェニレンオキシド（ＰＰＯ）などの熱可塑性材料および他のいくつかの添加剤を用いて作製したポリマーを示す。プリプレグをｑｕａｒｔｚ  ４５８１ファイバーを用いて作製し、樹脂含有量を約４０ｗｔ．％とした。ゼロ方向の１２層ラミネート（６’’×６’’）をこのプリプレグを用いて積み重ね、１７７℃で２時間、続く後硬化を２００℃で１時間という硬化条件を用いて真空バッグ内で硬化させた。曲げ特性は、ＡＳＴＭ  Ｄ７９０を用いて測定した。表６は、配合および特性を示す。
【０２６８】
【表６】
2016532354.tif 000056
【０２６９】
本明細書および以下の特許請求の範囲に開示した実施例の要素に言及するとき、「ａ」、「ａｎ」、「ｔｈｅ」および「前記（ｓａｉｄ）」という冠詞は、１つまたは複数の要素が存在するということを意味することが意図される。「備える」、「含む」および「有する」という用語は、非限定的であることが意図され、列挙された要素以外の追加の要素が存在し得ることを意味することが意図される。ある特定の態様、実施例および実施形態について上記で説明してきたが、当業者であれば、本開示の利益を考慮して、開示した例示的な態様、実施例および実施形態の追加、置換、修正および変更が可能であることが認識されるであろう。
【図１】
2016532354.tif 000093
【図２】
2016532354.tif 000094
【図３】
2016532354.tif 000095
【図４】
2016532354.tif 000096
【図５】
2016532354.tif 000097
【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
互いに結合された複数の層を含むレドームであって、前記複数の層のうちの少なくとも１つが、基材と、２．７未満の誘電率、少なくとも１５０℃のガラス転移温度および１．５％未満の吸湿率をレドームにもたらす、有効量のシアネートモノマーおよび有効量のシアネートエステルオリゴマーから調製された硬化樹脂ブレンドとを含み、前記シアネートモノマーが式（Ｉ）〜（ＩＸ）の化合物である、レドーム。
【化１】
2016532354.tif 000098
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。）
【請求項２】
前記オリゴマーが、式（Ｉ）〜（ＩＸ）を有する化合物からそれぞれ選択される２つまたはそれ以上のモノマー単位を含むシアネートエステルオリゴマーである、請求項１に記載のレドーム。
【請求項３】
前記樹脂に添加された少なくとも１つのフェノールまたは前記樹脂に添加された少なくとも１つの金属触媒をさらに含む、請求項１に記載のレドーム。
【請求項４】
前記シアネートモノマーがビスフェノールジシアネート基、ジシクロペンタジエニルビスフェノールジシアネート、ジシクロペンタジエニルジシアネートを含み、前記シアネートエステルオリゴマーがジフェニルシアネート基を含む、請求項１に記載のレドーム。
【請求項５】
互いに結合された複数の層を備えるプリプレグであって、前記複数の層のうちの少なくとも１つが、基材と、２．７未満の誘電率、少なくとも１５０℃のガラス転移温度および１．５％未満の吸湿率を備える硬化樹脂をもたらす、有効量のシアネートモノマーおよび有効量のシアネートエステルオリゴマーを含む樹脂ブレンドとを含み、前記シアネートモノマーが式（Ｉ）〜（ＩＸ）の化合物である、プリプレグ。
【化２】
2016532354.tif 000099
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルからそれぞれ独立して選択される。）
【請求項６】
前記オリゴマーが、式（Ｉ）〜（ＩＸ）を有する化合物からそれぞれ選択される２つまたはそれ以上のモノマー単位を含むシアネートエステルオリゴマーである、請求項５に記載のプリプレグ。
【請求項７】
前記シアネートモノマーがビスフェノールジシアネート基を含み、前記シアネートエステルオリゴマーがジフェニルシアネート基を含む、請求項５に記載のプリプレグ。
【請求項８】
樹脂に添加された少なくとも１つのフェノールまたは樹脂に添加された少なくとも１つの金属触媒をさらに含む、請求項５に記載のプリプレグ。
【請求項９】
前記シアネートモノマーがビスフェノールジシアネート基、ジシクロペンタジエニルビスフェノールジシアネート、ジシクロペンタジエニルジシアネートを含み、前記シアネートエステルオリゴマーがジフェニルシアネート基を含む、請求項５に記載のプリプレグ。
【請求項１０】
２．７未満の誘電率、０．００４未満の誘電正接、少なくとも１５０℃のガラス転移温度および１．５％未満の吸湿率を備える硬化樹脂をもたらす、有効量の１つまたは複数のシアネートモノマーおよび有効量のシアネートエステルオリゴマーを含み、前記シアネートモノマーが式（Ｉ）〜（ＩＸ）の化合物である、樹脂ブレンド。
【化３】
2016532354.tif 000100
（式中、Ｒ１およびＲ２の少なくとも１つは、−ＣＮであり、Ｒ１およびＲ２の他方は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから選択され、Ｒ３およびＲ４は、水素、−ＣＮ、−ＣＯＯＨ、１〜６個の炭素原子を含む炭化水素基、１〜６個の炭素原子を含むヒドロカルボニル基、１〜６個の炭素原子を含むハロ炭化水素基、１〜６個の炭素原子を含むハロヒドロカルボニル基およびフェニルから独立して選択される。）
【請求項１１】
前記樹脂に添加された少なくとも１つのフェノールをさらに含む、請求項１０に記載の樹脂ブレンド。
【請求項１２】
前記樹脂に添加された少なくとも１つの金属触媒をさらに含む、請求項１０に記載の樹脂ブレンド。
【請求項１３】
前記シアネートモノマーがビスフェノールジシアネート基、ジシクロペンタジエニルビスフェノールジシアネート、ジシクロペンタジエニルジシアネートを含み、前記シアネートエステルオリゴマーがジフェニルシアネート基を含む、請求項１０に記載の樹脂ブレンド。
【請求項１４】
請求項１〜５のいずれか一項に記載のレドームと、
前記レドームによって覆われる電子機器と
を備えるシステム。
【請求項１５】
２．７未満の誘電率、少なくとも１５０℃のガラス転移温度および１．５％未満の吸湿率を備えるレドームをもたらすために、請求項１０〜１３のいずれか一項に記載の樹脂ブレンドを基材に配置すること、および
前記配置した樹脂を硬化すること
を含む、レドームを製造するための方法。
【国際調査報告】
2016532354.tif 000101
2016532354.tif 000102
2016532354.tif 000103